(57)【要約】【課題】  複雑な工程を経ることなく、簡便に調製された部材を一度のレーザー溶着工程で一体化でき、しかも外観や溶着強度に優れ、樹脂特性を損なわないレーザー溶着体を提供する。【解決手段】  レーザー溶着体は、熱可塑性樹脂と、ニグロシン、アニリンブラック、フタロシアニン、ナフタロシアニン、ポルフィリン、ペリレン、クオテリレン、アゾ染料、アントラキノン、スクエア酸誘導体、インモニウム染料から選ばれるレーザー光弱吸収剤とを含有するレーザー光弱吸収性成形部材（１）（２）の複数を重ね合わせたまま、そこへ照射された発振波長８００〜１１００ｎｍのレーザー光による発熱で、溶着されている。該複数のうちレーザー光照射側の成形部材（１）の吸光度ａ１が０．０９〜２．０であり、該吸光度ａ１と別な成形部材（２）の吸光度ａ２との吸光度比ａ１／ａ２が０．４〜１．２である。【選択図】図１
2008105430.tif 000002
【特許請求の範囲】
【請求項１】
熱可塑性樹脂と、ニグロシン、アニリンブラック、フタロシアニン、ナフタロシアニン、ポルフィリン、ペリレン、クオテリレン、アゾ染料、アントラキノン、スクエア酸誘導体、インモニウム染料から選ばれるレーザー光弱吸収剤とを含有するレーザー光弱吸収性成形部材（１）（２）の複数を重ね合わせたまま、そこへ照射された発振波長８００〜１１００ｎｍのレーザー光による発熱で、溶着されているレーザー溶着体であって、該複数のうちレーザー光照射側の成形部材（１）の吸光度ａ１が０．０９〜２．０であり、該吸光度ａ１と別な成形部材（２）の吸光度ａ２との吸光度比ａ１／ａ２が０．３〜１．２であることを特徴とするレーザー溶着体。
【請求項２】
前記熱可塑性樹脂が、ポリアミド樹脂、ポリカーボネート樹脂、ポリフェニレンサルファイド樹脂、ポリブチレンテレフタレート樹脂、ポリプロピレン樹脂から選ばれる少なくとも一つであることを特徴とする請求項１に記載のレーザー溶着体。
【請求項３】
前記レーザー光透過吸収性成形部材が、吸光度ａを０．０９〜０．８とすることを特徴とする請求項１に記載のレーザー溶着体。
【請求項４】
前記熱可塑性樹脂がポリアミド樹脂であり、前記レーザー光透過吸収性成形部材が、前記吸光度を０．１〜２．０とすることを特徴とする請求項１に記載のレーザー溶着体。
【請求項５】
前記熱可塑性樹脂がポリカーボネート樹脂であり、前記レーザー光透過吸収性成形部材が、前記吸光度を０．１〜１．８とすることを特徴とする請求項１に記載のレーザー溶着体。
【請求項６】
前記熱可塑性樹脂がポリプロピレン樹脂であり、前記レーザー光透過吸収性成形部材が、前記吸光度ａを０．１〜０．９とすることを特徴とする請求項１に記載のレーザー溶着体。
【請求項７】
前記レーザー光透過吸収性成形部材が、ポリアミド樹脂、ポリカーボネート樹脂及びポリプロピレン樹脂から選ばれる少なくとも１種類の前記熱可塑性樹脂を含有しており、９４０ｎｍのレーザー光に対する吸収係数εｊを２００〜８０００（１／ｃｍ）とすることを特徴とする請求項１に記載のレーザー溶着体。
【請求項８】
前記レーザー光透過吸収性成形部材が、ポリブチレンテレフタレート樹脂及びポリフェニレンサルファイド樹脂から選ばれる少なくとも１種類の前記熱可塑性樹脂を含有しており、９４０ｎｍのレーザー光に対する吸収係数εｊを３０００〜１５０００（１／ｃｍ）とすることを特徴とする請求項１に記載のレーザー溶着体。
【請求項９】
前記レーザー光透過吸収性成形部材が、厚さを２００〜５０００μｍとすることを特徴とする請求項１に記載のレーザー溶着体。
【発明の詳細な説明】
【技術分野】
【０００１】
本発明は、レーザー光透過吸収性成形部材同士を、一度にレーザー溶着して一体化させたレーザー溶着体に関するものである。
【背景技術】
【０００２】
熱可塑性合成樹脂製の成形部材同士を接合するのに、レーザー溶着による方法が知られている。
【０００３】
このような従来のレーザー溶着は、例えば次のようにして行われる。図５に示すように、一方の部材にレーザー光透過性を示す部材１１を用い、他方の部材にレーザー光吸収性を示す部材１３を用い、両者を当接させる。そこに、レーザー光透過性成形部材１１の側からレーザー光吸収性部材１３へ向けレーザー光１４を照射すると、レーザー光透過性成形部材１１を透過したレーザー光１４が、レーザー光吸収性部材１３に吸収されて、発熱を引き起こす。この熱により、レーザー光を吸収した部分を中心としてレーザー光吸収性部材１３が、溶融し、更にレーザー光透過性成形部材１１を溶融させて、双方が融合する。これが冷却されると、レーザー光透過性成形部材１１とレーザー光吸収性部材１３とが、溶着部位１５で、接合される。
【０００４】
レーザー溶着の特長として、溶着すべき箇所へレーザー光発生部を接触させることなく、溶着させることが可能であること、局所加熱であるため周辺部への熱影響がごく僅かであること、機械的振動のおそれがないこと、微細な部分や、立体的で複雑な構造を有する部材同士の溶着が可能であること、再現性が高いこと、高い気密性を維持できること、溶着強度が高いこと、溶着部分の境目が目視で分かりにくいこと、粉塵が発生しないこと等が挙げられる。
【０００５】
このレーザー溶着によれば、簡単な操作により確実に溶着を行なうことができる上に、従来の樹脂部品の接合方法である締結用部品（ボルト、ビス、クリップ等）による締結、接着剤による接着、振動溶着、超音波溶着等の方法と同等以上の溶着強度が得られる。しかも振動や熱の影響が少ないので、省力化、生産性の改良、生産コストの低減等を実現することができる。そのためレーザー溶着は、例えば自動車産業や電気・電子産業等において、振動や熱の影響を回避すべき機能部品や電子部品等の接合に適すると共に、複雑な形状の樹脂部品の接合にも対応可能である。
【０００６】
レーザー溶着に関する技術として、特許文献１に、レーザー光を吸収するカーボンブラックが添加されたレーザー光吸収性の熱可塑性合成樹脂部材と、レーザー光透過性の熱可塑性合成樹脂部材とを、重ね合わせた後、レーザー光透過性の部材側からレーザー光を照射することによりレーザー溶着させる方法が記載されている。この場合、２種類のレーザー光透過性成形部材とレーザー光吸収性部材とを別々に調製しなければならない。
【０００７】
また、特許文献２には、熱可塑性樹脂成形部材Ａ及びＢと、赤外線透過部を有する放熱材Ｃとを、Ｃ/Ａ/Ｂの位置関係となるように接触させ、赤外線を放熱材Ｃ側から照射するレーザー溶着方法が記載されている。この場合、熱可塑性樹脂成形部材Ａ及びＢは、別々に調製する必要がなく同質の熱可塑性樹脂で成形されたものであってもよいが、レーザー溶着時に発熱を調整するために特殊な放熱材Ｃを使用しなければならず、作業工程が複雑である。
【０００８】
また、特許文献３には、レーザー光を透過する樹脂部材と、レーザー光を吸収する他方の樹脂部材との夫々に溶着代として予め形成された接合フランジ部同士を突き合わせ、レーザー光を透過する樹脂部材の接合フランジ部側からレーザー光を照射して両樹脂部材同士を溶着して一体化させるレーザー溶着方法が記載されている。この場合、２種類のレーザー光を透過する樹脂部材と、レーザー光を吸収する樹脂部材とを別々に調製しなければならない。
【０００９】
【特許文献１】特公昭６２−４９８５０号公報
【特許文献２】再公表ＷＯ２００３／０３９８４３
【特許文献３】特開２００４−３５１７３０号公報
【発明の開示】
【発明が解決しようとする課題】
【００１０】
本発明は、前記の課題を解決するためになされたもので、複雑な工程を経ることなく、簡便に調製された部材を一度のレーザー溶着工程で一体化でき、しかも成形部材同士の溶着強度に優れ、樹脂特性を損なわないレーザー溶着体を提供することを目的とする。
【課題を解決するための手段】
【００１１】
本発明者は、レーザー光の一部を吸収しながら一部を透過させるように特定の吸光度に調整した単一又は複数のレーザー光透過吸収性成形部材にレーザー光を照射し、この成形部材からの発熱、熱伝導を利用してレーザー溶着することにより、そこの溶着部分で、大きくて深い溶融現象が引き起こされる結果、レーザー光の透過性成形部材と吸収性成形部材とを溶着する従来のレーザー溶着よりも、一層強固に接合した溶着体を得ることができることを見出した。
【００１２】
前記の目的を達成するためになされた本発明のレーザー溶着体は、熱可塑性樹脂と、ニグロシン、アニリンブラック、フタロシアニン、ナフタロシアニン、ポルフィリン、ペリレン、クオテリレン、アゾ染料、アントラキノン、スクエア酸誘導体、インモニウム染料から選ばれるレーザー光弱吸収剤とを含有するレーザー光弱吸収性成形部材（１）（２）の複数を重ね合わせたまま、そこへ照射された発振波長８００〜１１００ｎｍのレーザー光による発熱で、溶着されているものであって、該複数のうちレーザー光照射側の成形部材（１）の吸光度ａ１が０．０９〜２．０であり、該吸光度ａ１と別な成形部材（２）の吸光度ａ２との吸光度比ａ１／ａ２が０．３〜１．２であることを特徴とする。
【００１３】
このレーザー溶着体を製造する好ましい実施の態様は、レーザー光照射側にある一方の成形部材で、先ず発熱して樹脂の溶融が発生し、次第に成形部材が重ね合わされた界面に向かって溶融が広がり、終には大きな溶融が発生することにより、強い強度を持つレーザー溶着体が得られるというものである。
【００１４】
このようなレーザー光透過吸収剤は使用するレーザー波長に対する弱い吸収性を有しているものである。このレーザー光透過吸収剤の吸収係数εｄは、例えば１０００〜８０００（ｍｌ／ｇ・ｃｍ）であり、好ましくは１０００〜６０００、更に好ましくは３０００〜６０００である。これを含むレーザー光透過吸収性成形部材は、レーザー光透過性という特徴を有しながら、弱いレーザー光吸収性という特徴を併せ持つものである。
【００１５】
レーザー光透過吸収性成形部材の複数（２又は３以上）をレーザー溶着してレーザー溶着体にする。複数のレーザー光透過吸収性成形部材は、それらの成形部材の一部分同士、例えば各成形部材の端部と端部、又は各成形部材端部と中央部等の一部を重ね合わせ、その重なり合った部分をレーザー溶着することにより、達成される。またレーザー光透過吸収性成形部材の１箇所、又は複数箇所でレーザー溶着してレーザー溶着体にしてもよい。
【００１６】
また、複数のレーザー光透過吸収性成形部材は、その厚さを、２００〜５０００μｍとすることができる。
【００１７】
レーザー光透過吸収性成形部材は、少なくともレーザー光透過吸収剤と熱可塑性樹脂とで構成される樹脂組成物から成形して得られたものである。この熱可塑性樹脂は、ポリアミド樹脂、ポリカーボネート樹脂、ポリフェニレンサルファイド樹脂、ポリブチレンテレフタレート樹脂、ポリオレフィン系樹脂であることが好ましい。即ち、レーザー光透過吸収性成形部材は、前記熱可塑性樹脂から選ばれる少なくとも一つの樹脂を含有するものが好適である。
【００１８】
レーザー溶着体は、吸光度ａが０．０９〜２．０の範囲であるレーザー光透過吸収性成形部材を用い、この成形部材を重ね合わせて、レーザー溶着されたものである。一層好ましい吸光度ａは、０．０９〜０．８である。吸光度がこの範囲であると、レーザー光照射側の成形部材において、十分な強度でレーザー溶着するのに有効な範囲の透過率が保たれる。その結果、レーザー光照射側と反対側の成型部材においても、充分発熱が起こり、溶融現象が起こり易くなるとともに、温度差が少ない溶着現象が起こるものと推察される。このため、強固なレーザー溶着体が得られる。
【００１９】
また、前記好適な樹脂について、実用的な吸光度ａの範囲を具体的に示す。この樹脂がポリアミド樹脂である場合、前記吸光度ａは０．１〜２．０、好ましくは０．１〜０．８の範囲である。ポリカーボネート樹脂である場合、前記吸光度ａは０．１〜１．８、好ましくは０．１〜０．８の範囲である。ポリプロピレン樹脂である場合、前記吸光度ａは０．１〜０．９、好ましくは０．１〜０．８の範囲である。
【００２０】
レーザー光透過吸収性成形部材がポリアミド樹脂やポリカーボネート樹脂やポリプロピレン樹脂を用いて成形されている場合、９４０ｎｍのレーザー光に対して得られる吸収係数εｊ(２つの成形部材の場合は吸収係数εｊ１と吸収係数εｊ２)は、例えば２００〜８０００（１／ｃｍ）、好ましくは１０００〜８０００である。レーザー光透過吸収性成形部材がポリブチレンテレフタレート樹脂やポリフェニレンサルファイド樹脂を用いて成形されている場合、吸収係数εｊ(２つの成形部材の場合は吸収係数εｊ１と吸収係数εｊ２)は、例えば３０００〜１５０００（１／ｃｍ）、好ましくは９０００〜１４０００である。
【００２１】
本発明のレーザー溶着体を、図１のようにレーザー光透過吸収性成形部材１と別なレーザー光透過吸収性成形部材２との二つをレーザー溶着する場合を例に説明する。レーザー光照射側の成形部材１の吸光度をａ１とし、別な成形部材２の吸光度をａ２としたとき、前記吸光度ａ１と前記吸光度ａ２との比ａ1／ａ２が、０．８〜１．３であることが好ましい。吸光度ａ１と吸光度ａ２とが等しく、比ａ1／ａ２が１であると、一層好ましい。この比が１に近い程、レーザー溶着体の外観、色相、接合つなぎ目などが綺麗に見える。また吸光度が等しいか、又はほぼ同等である場合、二つの成形部材のいずれの側からレーザー光を照射するかの区別をする必要がないため、レーザー溶着の際の取り扱いが簡便となる。
【００２２】
レーザー光透過吸収性成形部材１と別なレーザー光透過吸収性成形部材２との二つを用いる場合、一方の成形部材のレーザー光透過吸収剤の濃度Ｃ１（重量％）及びそれの厚さＬ１（ｃｍ）の積Ｃ１Ｌ１と、他方の成形部材のレーザー光透過吸収剤の濃度Ｃ２（重量％）及びそれの厚さＬ２（ｃｍ）の積Ｃ２Ｌ２との少なくとも片方を、０．０１×１０−３〜４．０×１０−３とすることが好ましい。
【発明の効果】
【００２３】
本発明のレーザー溶着体は、レーザー光透過性機能とレーザー光吸収性機能とを有する複数のレーザー光透過吸収性成形部材をレーザー溶着したものである。レーザー光透過吸収性成形部材同士を区別する必要がないから、部材を管理し易く、また、レーザー溶着の際に部材の重ね合わせの順序や向きを調整する煩雑な操作を必要としない。
【００２４】
また、レーザー溶着体は、樹脂部材の接着の際に施す表面前処理工程やアロイ化工程のような煩雑な操作を必要とせず、簡便に製造できるものである。また、当接させたレーザー光透過吸収性成形部材のどちらの側からレーザー光を照射しても製造でき、更にレーザー光の照射角度を自由に調整しつつ製造できるので、複雑な形状の部材の接合に対応できる。しかもレーザー溶着体は、一度のレーザー光照射で製造できるので、生産効率が高いものである。
【００２５】
レーザー溶着体は、それを形成している樹脂本来の特性に影響を与えず、溶着強度が強い。しかも、従来のようなレーザー光透過性成形部材とレーザー光吸収性成形部材とのレーザー溶着の際に生じるエネルギー過剰による溶融部分のボイドの発生がない。また、接着剤や締結用部品を用いていないので、リサイクル性に優れている。
【発明を実施するための形態】
【００２６】
以下に、本発明のレーザー溶着体の一例について、実施例に対応する図１を参照しながら、詳細に説明する。
【００２７】
本発明のレーザー溶着体を作製するのに、複数の板状のレーザー光透過吸収性成形部材１・２が用いられる。レーザー光透過吸収性成形部材１・２は、レーザー溶着に使用される波長のレーザー光４を一部吸収し、別な一部を透過させるレーザー光透過吸収剤を含有したレーザー光透過性樹脂である熱可塑性樹脂が、熱成形されたものである。レーザー溶着体は、レーザー光透過吸収性成形部材１・２の端部同士が当接され重ねられたまま、レーザー溶着されて強固に一体化したものである。
【００２８】
レーザー溶着体は、以下のようにして作製される。先ず、図１のように、レーザー光透過吸収性成形部材１にレーザー光を照射する。レーザー光透過吸収性成形部材１は、レーザー光を一部透過させながら別な一部を吸収して、発熱し、次第に溶融する。レーザー光透過吸収性成形部材１を透過したレーザー光は、別なレーザー光透過吸収性成形部材２に到達し、一部吸収される結果、レーザー光透過吸収性成形部材２は、発熱する。すなわちこれらレーザー光透過吸収性成形部材１・２の吸光度及び透過率が適切に調整されていることにより、成形部材２に到達するレーザー光量が変化し、発熱量が適切に調整されている。レーザー光透過吸収性成形部材１と２との界面では、熱伝導又は熱輻射が起こる。
【００２９】
このようにレーザー光透過吸収性成形部材１で先ず発熱により樹脂溶融が発生し、次第にレーザー光透過吸収性成形部材１・２の界面に向かって溶融が広がり、両成形部材１・２に広くて深い溶融が発生する結果、強くレーザー溶着される。
【００３０】
このレーザー溶着体のより具体的な製造工程について、その一例を挙げて説明する。その製造工程は例えば下記の（Ａ）〜（Ｄ）からなる。
（Ａ）熱可塑性樹脂とレーザー光透過吸収性吸収剤とを少なくとも含み、必要に応じて添加剤を含んでいてもよいレーザー光透過吸収性樹脂組成物を成形して、レーザー光照射側に配置されるレーザー光透過吸収性成形部材１を得る。この成形部材１は、レーザー光（例えば、９４０ｎｍ）に対する吸光度ａ１が、０．０７〜２．０である。
（Ｂ）レーザー光透過吸収性成形部材１に当接させるレーザー光透過吸収性成形部材２を、成形する。この成形部材２は、成形部材１と同組成又は異種の組合せからなる組成物で成形したものであってもよい。この成形部材２は、レーザー光（例えば、９４０ｎｍ）に対する吸光度ａ2が、０．０７〜２．０である。
（Ｃ）レーザー光透過吸収性成形部材１と、レーザー光透過吸収性成形部材２とを、重ね合わせて当接させる。この時に両成形部材１・２を固定するため、適宜治具を用いて加圧してもよい。更に透過吸収性成形部材側に、反射防止膜のような反射防止機能を有する部材を配してもよく、冷却効果を有する部材やガス処理装置などを設置してもよい。
（Ｄ）成形部材１側から適切な条件に調整されたレーザー光４を照射する。レーザー光４は、その一部が成形部材１を透過し、別な一部が成形部材１に吸収されて発熱を引き起こす。透過したレーザー光４が、成形部材２へ到達し、成形部材２に吸収され、発熱を引き起こす。これらのレーザー光透過吸収性成形部材１・２の発熱した部位近傍で、成形部材１及び２が溶融する。この熱溶融部分が、冷却されると、固化して溶着する。その結果、これらの成形部材１及び２は、その溶着部位５で強固に接合され、一体化する。
【００３１】
図３に示すように、別なレーザー溶着体を作製するのに、単一のフィルム状のレーザー光透過吸収性成形部材１を用いてもよい。レーザー光透過吸収性成形部材１は、前記と同様に、レーザー溶着に使用される波長のレーザー光４を一部吸収し別な一部を透過させるレーザー光透過吸収剤と、レーザー光透過性樹脂である熱可塑性樹脂とを含有するレーザー光透過吸収性樹脂組成物を熱成形したものである。このレーザー光透過吸収性成形部材１を曲げて丸め、その両端部分同士を重ね合わせたまま、レーザー溶着すると、強固なレーザー溶着体が得られる。
【００３２】
このレーザー溶着体のより具体的な製造工程について、その一例を挙げて説明する。その製造工程は例えば下記の（Ｅ）〜（Ｇ）からなる。
（Ｅ）熱可塑性樹脂とレーザー光透過吸収性吸収剤とを少なくとも含み、必要に応じて添加剤を含んでいてもよいレーザー光透過吸収性樹脂組成物を成形し、レーザー光透過吸収性成形部材１を得る。この成形部材１は、レーザー光（例えば、９４０ｎｍ）に対する吸光度ａ１が、０．０７〜２．０である。
（Ｆ）レーザー光透過吸収性成形部材１をロール状に曲げ、その両端部を重ね合わせて当接させる。この時に成形部材１の両端部を固定するため、適宜治具を用いて加圧してもよい。更に透過吸収性成形部材側に、反射防止膜のような反射防止機能を有する部材を配してもよく、冷却効果を有する部材やガス処理装置などを設置してもよい。ロール状又は円筒状の金型を用いてロール状又は円筒状に成形した成形部材１を用いてもよい。
（Ｇ）重ね合わされたまま当接した箇所に適切な条件に調整されたレーザー光４を照射する。レーザー光４の一部は、両端部が重ねられた上側にある成形部材１の端部を透過し、別な一部は、両端部が重ねられた下部にある成形部材１の端部に吸収され、発熱を引き起こす。このレーザー光透過吸収性成形部材１の発熱した部位近傍で、成形部材１の重ねられた両端部同士が溶融する。この熱溶融部分が、冷却されると、固化して溶着する。
【００３３】
勿論、本発明は、これらの製造工程に限定されるものではない。
【００３４】
なお、レーザー溶着体は、前記の通り複数で均一な厚さの平坦な板状、又は単一のフィルム状のレーザー光透過吸収性成形部材が用いられたものであってもよく、金型で成形したり、湾曲や屈曲させたりしたロール状、円筒状、角柱状、箱状の複数又は単一のレーザー光透過吸収性成形部材が用いられたものであってもよい。レーザー光透過吸収性成形部材は、任意の形状をとり得る。図２に示すように、重畳させる部位で継ぎしろとなる段差を設けていてもよい。
【００３５】
レーザー光透過性成形部材とレーザー光吸収性部材との従来のレーザー溶着は、レーザー光吸収性部材を発熱させて溶融させ、その熱でレーザー光透過性成形部材を溶融させるものであるから熱効率がさほど高くなく、またレーザー光透過性成形部材の樹脂溶融が小さくレーザー光吸収性部材の樹脂溶融が大きいから溶着強度がさほど強くないものである。それに対し、本発明のレーザー溶着体は、光透過吸収性成形部材１と２とのレーザー溶着の例で説明すると、レーザー溶着の際、両成形部材１と２とが共に発熱を引き起こすため、両成形部材１・２間の温度差が少なく、低エネルギーで効率よくレーザー溶着することができるうえ、両成形部材１・２の樹脂溶融部位が大きく広がるので、溶着強度が極めて強いものである。
【００３６】
レーザー溶着体は、レーザー光透過吸収性成形部材１・２同士を溶着した溶着部位５で、実用的に充分な強度を有している。また、レーザー溶着体は、用途や目的に合わせて、レーザー溶着条件を選択して製造され得る。このようにして製造されたレーザー溶着体は、ＪＩＳ  Ｋ７１１３−１９９５に準じた引張試験において、少なくとも引張溶着強度が５０Ｎ以上の値を示し、２００Ｎ以上を示すことが好ましい。
【００３７】
レーザー溶着に用いられるレーザー光として、可視光より長波長域の８００〜１６００ｎｍの赤外光線、好ましくは８００〜１１００ｎｍに発振波長を有するレーザー光が使用される。例えば、固体レーザー（Ｎｄ：ＹＡＧ励起、半導体レーザー励起等）、半導体レーザー、チューナブルダイオードレーザー、チタンサファイアレーザー（Ｎｄ：ＹＡＧ励起）が使用される。また、その他に波長が７００ｎｍ以上の赤外線を発生するハロゲンランプやキセノンランプを用いてもよい。また、レーザー光を、レーザー光透過吸収性成形部材の面に対して、垂直方向からでも斜め方向からでも照射してもよく、また、１方向又は複数方向から照射してもよい。レーザー光の出力は、走査速度と、レーザー光透過吸収性成形部材の吸収能力に応じ、適宜調整される。
【００３８】
波長が７００ｎｍ以上の赤外線を発生するハロゲンランプを使用する場合、ランプ形状としては、帯状にランプを配したものが多い。照射態様としては、例えば、ランプ照射部が動く走査タイプ、溶着部材が動くマスキングタイプ、多方面から溶着部材に対してランプを同時照射させるタイプ等が挙げられる。また照射は、適宜、赤外線の照射幅、照射時間、照射エネルギー等を調整して行なうことができる。ハロゲンランプは近赤外域を中心にエネルギー分布を持っているため、そのエネルギー分布の短波長側、すなわち可視領域においてエネルギーが存在することがある。このような場合、部材表面に溶着痕を生じることがあるため、カットフィルター等を用いて可視領域のエネルギーを遮断してもよい。
【００３９】
次に、レーザー光透過吸収性成形部材について、より具体的に説明する。
【００４０】
二つのレーザー光透過吸収性成形部材１・２を用い、重ねられたままレーザー光の照射による発熱で溶着されて一体化するレーザー溶着体である場合、例えばレーザー溶着に使用される波長のレーザー光に対し、一方の成形部材の吸光度ａ1と、他方の成形部材の吸光度ａ２とが、０．０７≦（ａ1及びａ２）≦２．０であることが好ましく、レーザー光の透過性を考慮すると、０．０７≦（ａ1及びａ２）≦１．０であることが一層好ましく、０．０７≦（ａ1及びａ２）≦０．８であるとより一層好ましい。本発明においては、全ての厚みに対する吸光度、特に重ね合わせでは、透過率の関係で、総ての吸光度が重要である。
【００４１】
吸光度がこの範囲であると、レーザー光照射側の成形部材において、十分な強度でレーザー溶着するのに有効な範囲の透過率が保たれる。そのため照射側と反対側の成型部材においても、充分発熱が起こり、溶融現象が起こり易くなるとともに、温度差が少ない溶着現象が起こるものと推察される。この結果、強固なレーザー溶着体が得られる。また成形部材の厚みを変化させて様々な形状のレーザー溶着体を得る際にも対応し易い。
【００４２】
また、前記好適な樹脂について、実用的な吸光度ａの範囲をより具体的に示す。この樹脂がポリアミド樹脂である場合、前記吸光度ａは０．１〜２．０、好ましくは０．１〜０．８の範囲である。ポリカーボネート樹脂である場合、前記吸光度ａが０．１〜１．８、好ましくは０．１〜０．８の範囲である。ポリプロピレン樹脂である場合、前記吸光度ａが０．１〜０．９、好ましくは０．１〜０．８の範囲である。
【００４３】
一方の成形部材の吸光度ａ1と、他方の成形部材の吸光度ａ２とは、０．５≦ａ1／ａ２≦２．０の条件を満たすことが好ましく、０．８≦ａ1／ａ２≦１．３の条件を満たすことが更に好ましい。例えば、レーザー光透過吸収性成形部材１・２の吸光度ａ1，ａ２は、ａ1≧ａ２、ａ1≦ａ２、ａ1＝ａ２の場合がある。
【００４４】
この中でも吸光度ａ１とａ２とが同値、即ちａ1＝ａ２であると一層好ましい。これはレーザー溶着体の外観、色相、接合つなぎ目などを考慮したものである。また吸光度が等しいかほぼ同等である場合は２種類の部材を区別する必要がなく、簡便に取り扱うことができる。
【００４５】
上記のように、レーザー光透過吸収性成形部材１の吸光度を前記の範囲内となるように調節するため、レーザー光透過吸収性成形部材１の厚さＬ１（ｃｍ）に応じ、レーザー光透過吸収剤の吸収係数εｄを選択し、レーザー光透過吸収剤の濃度Ｃ１（重量％）を調整する必要がある。レーザー光透過吸収性成形部材２の厚さＬ２（ｃｍ）、それのレーザー光透過吸収剤の濃度Ｃ２（重量％）についても、同様である。
【００４６】
このようにレーザー光透過吸収性成形部材１・２の吸収係数εｊ１及びεｊ２を所望の範囲に調整することが重要である。
【００４７】
ポリアミド樹脂・ポリカーボネート樹脂・ポリプロピレン樹脂を用いた場合、９４０ｎｍのレーザー光に対して得られる各々の吸収係数εｊ１及びεｊ２は、例えば２００≦εｊ１（及びεｊ２）≦８０００（１／ｃｍ）、好ましくは２０００≦εｊ１（及びεｊ２）≦７５００、特に好ましくは４０００≦εｊ１（及びεｊ２）≦７０００である。
【００４８】
ポリブチレンテレフタレート樹脂・ポリフェニレンサルファイド樹脂を用いた場合、９４０ｎｍのレーザー光に対して得られる各々の吸収係数εｊ１及びεｊ２は、例えば３０００≦εｊ１（及びεｊ２）≦１５０００（１／ｃｍ）、好ましくは５０００≦εｊ１（及びεｊ２）≦１５０００、特に好ましくは８０００≦εｊ１（及びεｊ２）≦１３０００である。
【００４９】
吸収係数が前記指定の範囲の上限を超えると、透過率が低下することに伴い、レーザー照射時のレーザー光透過吸収性成形部材同士の発熱が急激となって、焦げやボイドの発生を抑制することが難しくなり、十分な溶着強度を得ることができなくなる。一方、吸収係数が前記指定の範囲の下限未満であると、発熱が不十分となり、十分な溶着強度を得ることができなくなる。
【００５０】
また、一方の成形部材１のレーザー光透過吸収剤の濃度Ｃ１（重量％）及びそれの厚さＬ１（ｃｍ）の積Ｃ１Ｌ１と、他方の成形部材２のレーザー光透過吸収剤の濃度Ｃ２（重量％）及びそれの厚さＬ２（ｃｍ）の積Ｃ２Ｌ２が、０．０１×１０-3≦（Ｃ１Ｌ１及びＣ２Ｌ２）≦４．０×１０-3の範囲にあると、より良好な溶着ができる。
【００５１】
レーザー光透過吸収性成形部材１・２の各々の厚さが何れも、２００〜５０００μｍの範囲にあることが好ましい。厚さが２００μｍ未満であるとレーザー光エネルギーのコントロールが難しく、レーザー溶着の際に、熱溶融の過不足が生じ、過熱により破断したり十分な溶着強度が得られなくなったりする。一方、５０００μｍを超えると、レーザー光透過吸収性成形部材の表面から溶着部位５までの距離が長過ぎ透過率の低下を引き起こして十分な溶着強度が得られなくなってしまう。
【００５２】
レーザー光透過吸収性成形部材１・２に含有されるレーザー光透過吸収剤として、アジン系化合物、ニグロシン、アニリンブラック、フタロシアニン、ナフタロシアニン、ポルフィリン、シアニン系化合物、ペリレン、クオテリレン、金属錯体、アゾ染料、アントラキノン、スクエア酸誘導体、インモニウム染料等が挙げられる。レーザー光透過吸収剤の吸収係数εｄは、１０００〜８０００（ｍｌ／ｇ・ｃｍ）であり、好ましくは１０００〜６０００、更に好ましくは３０００〜６０００である。
【００５３】
吸収係数(吸光係数)εｄの測定方法は、レーザー光透過吸収剤０．０５ｇを精秤し、５０ｍｌメスフラスコを用いて、例えば、溶媒Ｎ，Ｎ−ジメチルホルムアミド（ＤＭＦ）に溶解後、その１ｍｌを、５０ｍｌメスフラスコを用いてＤＭＦで希釈して測定サンプルとし、分光光度計（島津製作所製の商品名：ＵＶ１６００ＰＣ）を用いて、吸光度測定を行なうというものである。
【００５４】
熱可塑性樹脂に対する着色は、装飾効果、色分け効果、成形品の耐光性向上、内容物の保護や隠蔽等の目的で行われる。産業界において最も重要なのは、黒色着色である。また樹脂の分散性や相溶性を考慮すると、油溶性染料が適している。このため、黒色着色剤としてもレーザー光透過吸収剤としても、用いることができる黒色油溶性染料が、最適である。黒色油溶性染料の中でも、より高い溶着強度等を得ることができるニグロシンが好ましい。
【００５５】
ニグロシンとして、ＣＯＬＯＲ  ＩＮＤＥＸにＣ．Ｉ．ＳＯＬＶＥＮＴ  ＢＬＡＣＫ  ５及びＣ．Ｉ．ＳＯＬＶＥＮＴ  ＢＬＡＣＫ  ７として記載されているような黒色アジン系縮合混合物が挙げられる。その中でも、Ｃ．Ｉ．ＳＯＬＶＥＮＴ  ＢＬＡＣＫ  ７が一層好ましい。このようなニグロシンの合成は、例えば、アニリン、アニリン塩酸塩及びニトロベンゼンを、塩化鉄の存在下、反応温度１６０乃至１８０℃で酸化及び脱水縮合することにより行い得るものである。このようなニグロシンとして、オリヱント化学工業社製の商品名ＮＵＢＩＡＮ  ＢＬＡＣＫシリーズが市販されている。
【００５６】
また、レーザー光透過吸収剤の含有量は、レーザー光透過性樹脂に対し、０．００１〜０．５重量％、好ましくは、０．０１〜０．２重量％である。この含有量が０．００１重量％よりも少ないと、レーザー光のエネルギーを吸収しても発熱が少ないため、温度が十分にあがらず、レーザー光透過吸収性成形部材同士の接合部の溶着強度が低くなる。また、含有量が０．５重量％を超えると、レーザー光の透過率が低下し過ぎ、レーザー光透過吸収性成形部材同士の十分な溶着強度を得ることができず、更にレーザー光透過性樹脂本来の樹脂特性を失い易い。
【００５７】
また、レーザー光透過吸収剤の含有量は、レーザー光透過性樹脂としてポリアミド樹脂・ポリカーボネート樹脂・ポリプロピレン樹脂を用いた場合、０．００１〜０．５重量％、更に好ましくは、０．００２〜０．２重量％である。また、レーザー光透過吸収剤の含有量は、レーザー光透過性樹脂としてポリブチレンテレフタレート樹脂・ポリフェニレンサルファイド樹脂を用いた場合、好ましくは、０．００１〜０．２重量％である。
【００５８】
この成形部材を形成するレーザー光透過性樹脂は、レーザー光を透過し、レーザー光透過吸収剤を含有させることができる樹脂であれば、どのような樹脂を用いてもかまわない。
【００５９】
レーザー光透過性樹脂としては、例えば、レーザー光透過性を有し、顔料の分散剤として用いられる樹脂、マスターバッチ又は着色ペレットの担体樹脂として使用されている公知の樹脂等が挙げられる。より具体的には、熱可塑性樹脂の代表的な例であるポリフェニレンサルファイド樹脂（ＰＰＳ）、ポリアミド樹脂（ナイロン(登録商標)、ＰＡ）、ポリエチレン樹脂やポリプロピレン樹脂等のポリオレフィン系樹脂、ポリスチレン樹脂、ポリメチルペンテン樹脂、メタクリル樹脂、アクリルポリアミド樹脂、エチレンビニルアルコール（ＥＶＯＨ）樹脂、ポリカーボネート樹脂、ポリエチレンテレフタレート（ＰＥＴ）樹脂やポリブチレンテレフタレート（ＰＢＴ）樹脂等のポリエステル樹脂、ポリアセタール樹脂、ポリ塩化ビニル樹脂、ポリ塩化ビニリデン樹脂、ポリフェニレンオキサイド樹脂、ポリアリレート樹脂、ポリアリルサルホン樹脂、フッ素樹脂、液晶ポリマー等が挙げられる。
【００６０】
このような熱可塑性樹脂は、前記熱可塑性樹脂を形成する単量体の２種以上からなる共重合体樹脂であってもよい。例えば、ＡＳ（アクリロニトリル−スチレン）共重合体樹脂、ＡＢＳ（アクリロニトリル−ブタジエン−スチレン）共重合体樹脂、ＡＥＳ（アクリロニトリル−ＥＰＤＭ−スチレン）共重合体樹脂、ＰＡ−ＰＢＴ共重合体、ＰＥＴ−ＰＢＴ共重合体樹脂、ＰＣ−ＰＢＴ共重合体樹脂、ＰＣ−ＰＡ共重合体樹脂等が挙げられる。またポリスチレン系熱可塑性エラストマー、ポリオレフィン系熱可塑性エラストマー、ポリウレタン系熱可塑性エラストマー、ポリエステル系熱可塑性エラストマー等の熱可塑性エラストマー；前記樹脂類を主成分とする合成ワックス又は天然ワックス等が挙げられる。なお、これらの熱可塑性樹脂の分子量は、特に限定されるものではない。また、上記の異なる樹脂を複数用いてもよい。
【００６１】
この熱可塑性樹脂は、ポリアミド樹脂、ポリカーボネート樹脂、ポリプロピレン樹脂、ポリブチレンテレフタレート樹脂、ポリフェニレンサルファイド樹脂であることが好ましい。ニグロシンとの相溶性を考慮すると、この中でもポリアミド樹脂、ポリカーボネート樹脂が更に好ましい。
【００６２】
ポリアミド樹脂として、ポリアミド６、ポリアミド６６、ポリアミド４６、ポリアミド１１、ポリアミド１２、ポリアミド６９、ポリアミド６１０、ポリアミド６１２、ポリアミド９６、非晶質性ポリアミド、高融点ポリアミド、ポリアミドＲＩＭ、ポリアミドＭＩＸ６等；それらの２種類以上のものの共重合体、すなわち、ポリアミド６／６６共重合体、ポリアミド６／６６／６１０共重合体、ポリアミド６／６６／１１／１２共重合体、結晶性ポリアミド／非結晶性ポリアミド共重合体等が挙げられる。またポリアミド樹脂は、ポリアミド樹脂と他の合成樹脂との混合重合体であってもよい。そのような混合重合体の例として、ポリアミド／ポリエステル混合重合体、ポリアミド／ポリフェニレンオキシド混合重合体、ポリアミド／ポリカーボネート混合重合体、ポリアミド／ポリオレフィン混合重合体、ポリアミド／スチレン／アクリロニトリル混合重合体、ポリアミド／アクリル酸エステル混合重合体、ポリアミド／シリコーン混合重合体等が挙げられる。これらのポリアミド樹脂は、単独で、又は２種類以上を混合して用いてもよい。
【００６３】
ポリフェニレンサルファイド樹脂は、ＰＰＳとも呼ばれる（−φ−Ｓ−）［φは置換或いは非置換のフェニレン基］で表わされるチオフェニレン基からなる繰り返し単位を主とする重合体である。この樹脂は、パラジクロルベンゼンと硫化アルカリとを高温、高圧下で反応させて合成したモノマーを、重合させたものである。この樹脂は、重合助剤を用いた重合工程だけで目的の重合度にさせた直鎖型のものと、低分子の重合体を酸素存在下で熱架橋させた架橋型のものとの二タイプに大まかに分類される。特に、直鎖型のものは、透過率が優れている点で好ましい。また、ポリフェニレンサルファイド樹脂（ＰＰＳ）の溶融粘度は、溶融混練が可能であれば特に制限はないが、通常５〜２０００Ｐａ．ｓの範囲のものが使用され、１００〜６００Ｐａ・ｓの範囲のものが好ましい。
【００６４】
また、ポリフェニレンサルファイド樹脂はポリマーアロイも用いることができる。例えば、ＰＰＳ/ポリオレフィン系アロイ、ＰＰＳ/ポリアミド系アロイ、ＰＰＳ/ポリエステル系アロイ、ＰＰＳ/ポリカーボネート系アロイ、ＰＰＳ/ポリフェニレンエーテル系アロイ、ＰＰＳ/液晶ポリマー系アロイ、ＰＰＳ/ポリイミド系アロイ、ＰＰＳ/ポリサルホン系アロイが挙げられる。また、ポリフェニレンサルファイド樹脂は電子部品や自動車部品等の用途に適した特性を有している。
【００６５】
ポリエステル樹脂として、例えばテレフタル酸とエチレングリコールとの重縮合反応によって得られるポリエチレンテレフタレート樹脂、及びテレフタル酸とブチレングリコールとの重縮合反応によって得られるポリブチレンテレフタレート樹脂が挙げられる。その他のポリエステル樹脂の例としては、上記ポリエステル樹脂におけるテレフタル酸成分の一部（例えば１５モル％以下［例えば０．５〜１５モル％］、好ましくは５モル％以下［例えば０．５〜５モル％］）及び／又はエチレングリコール又はブチレングリコール成分の一部（例えば１５モル％以下［例えば０．５〜１５モル％］、好ましくは５モル％以下［例えば０．５〜５モル％］）を置換した共重合体が挙げられる。また、２種以上のポリエステル樹脂を混合したものであってもよい。
【００６６】
ポリオレフィン系樹脂は、特に限定されない。その例としては、エチレン、プロピレン、ブテン−１、３−メチルブテン−１、４−メチルペンテン−１、オクテン−１等のα−オレフィンの単独重合体やこれらの共重合体、或いはこれらと他の共重合可能な不飽和単量体との共重合体（共重合体としては、ブロック共重合体、ランダム共重合体、グラフト共重合体を挙げることができる。）等が挙げられる。より具体例には、高密度ポリエチレン、中密度ポリエチレン、低密度ポリエチレン、直鎖状低密度ポリエチレン、エチレン−酢酸ビニル共重合体、エチレン−アクリル酸エチル共重合体等のポリエチレン系樹脂；プロピレン単独重合体、プロピレン−エチレンブロック共重合体、又はランダム共重合体、プロピレン−エチレン−ブテン−１共重合体等のポリプロピレン系樹脂；ポリブテン−１、ポリ４−メチルペンテン−１等が挙げられる。これらのポリオレフィン系樹脂は、単独で用いてもよく、２種以上を組み合わせて用いてもよい。これらの中でも、ポリプロピレン樹脂及び／又はポリエチレン樹脂を用いることが好ましい。より好ましいのは、ポリプロピレン系樹脂である。このポリプロピレン系樹脂に特に制限はなく、広範囲の分子量のものを使用できる。
【００６７】
なお、ポリオレフィン系樹脂として、不飽和カルボン酸又はその誘導体で変性された酸変性ポリオレフィンや発泡ポリプロピレンのように樹脂自体に発泡剤を含有したものを用いてもよい。また、エチレン−α−オレフィン系共重合体ゴム、エチレン−α−オレフィン−非共役ジエン系化合物共重合体（例えばＥＰＤＭ等）、エチレン−芳香族モノビニル化合物−共役ジエン系化合物共重合ゴム、又はこれらの水添物等のゴム類を、ポリオレフィン系樹脂に含有していてもよい。
【００６８】
ポリカーボネートは主鎖に炭酸エステル結合を持つ熱可塑性樹脂で、優れた機械的性質、耐熱性、耐寒性、電気的性質、透明性などを備えており、エンジニアプラスチックの代表的なものである。現在、工業的に生産されているのは、ビスフェノールＡからの芳香族ポリカーボネートである。製法にはホスゲン法とエステル交換法の二つの方法がある。化学構造式は、芳香族炭化水素の炭酸エステルを多数連結した直鎖状分子で、分子主鎖にかさばったベンゼン核とフレキシブルなカーボネートから成っている。前者は高い熱変形温度や優れた物理的及び機械的性質を与え、後者は、成形性と柔軟性に寄与するが、アルカリで加水分解し易い。
【００６９】
この成形部材を形成する際、このレーザー光透過性樹脂に、種々の添加剤を必要に応じ配合したものを用いてもよい。このような添加剤としては、例えば着色剤、補強材、充填材、紫外線吸収剤又は光安定剤、酸化防止剤、抗菌・防かび剤、難燃剤、助色剤、分散剤、安定剤、可塑剤、改質剤、帯電防止剤、潤滑剤、離型剤、結晶促進剤、結晶核剤等が挙げられる。
【００７０】
使用できる着色剤の例として、成形部材についての前記の所期の条件を満たすことのできるものであれば、それらの構造や色相には特に限定がなく、より具体的には、アゾメチン系、アントラキノン系、キナクリドン系、ジオキサジン系、ジケトピロロピロール系、アントラピリドン系、イソインドリノン系、インダンスロン系、ペリノン系、ペリレン系、インジゴ系、チオインジゴ系、キノフタロン系、キノリン系、トリフェニルメタン系の各種染顔料等の有機染顔料が挙げられる。
【００７１】
成形部材に用いられる吸収剤が黒色又は暗色の場合、吸収剤の色相並びに、濃度に合わせて、黒色着色剤を混合することにより、良好な黒色成形部材が得られる。黒色混合着色剤としては、例えば、青色着色剤＋黄色着色剤＋赤色着色剤の組合せ、紫色着色剤＋黄色着色剤の組合せ、緑色着色剤＋赤色着色剤の組合せが挙げられる。この吸収剤が淡色吸収剤である場合、好適に組み合わすことにより、各色カラー成形部材が得られる。
【００７２】
更に酸化チタン、亜鉛白、炭酸カルシウム、アルミナ白など白色顔料や有機白色顔料を含有することができ、無彩色から、有機染顔料と組合せて、有彩色にも調整できる。
【００７３】
補強材としては、通常の合成樹脂の補強に用い得るものであればよく、特に限定されない。例えば、ガラス繊維、炭素繊維、その他の無機繊維、及び有機繊維（アラミド、ポリフェニレンサルファイド樹脂、ポリアミド、ポリエステル及び液晶ポリマー等）等を用いることができ、透明性を要求される樹脂の補強にはガラス繊維が好ましい。好適に用いることができるガラス繊維の繊維長は２〜１５ｍｍでありその繊維径は１〜２０μｍである。ガラス繊維の形態については特に制限はなく、例えばロービング、ミルドファイバー等、何れであってもよい。これらのガラス繊維は、１種類を単独で用いるほか、２種以上を組合せて用いることもできる。その含有量は、レーザー光透過吸収性成形部材１００重量部に対し５〜１２０重量部とすることが好ましい。５重量部未満の場合、十分なガラス繊維補強効果が得られ難く、１２０重量部を超えると成形性が低下することになり易い。好ましくは１０〜６０重量部、特に好ましくは２０〜５０重量部である。
【００７４】
また、充填材としては、マイカ、セリサイト、ガラスフレーク等の板状充填材、タルク、カオリン、クレー、ウォラストナイト、ベントナイト、アスベスト、アルミナシリケート等の珪酸塩、アルミナ、酸化珪素、酸化マグネシウム、酸化ジルコニウム、酸化チタン等の金属酸化物、炭酸カルシウム、炭酸マグネシウム、ドロマイト等の炭酸塩、硫酸カルシウム、硫酸バリウム等の硫酸塩、ガラスビーズ、セラミックビ−ズ、窒化ホウ素、炭化珪素等の粒子状充填材等を添加することができる。
【００７５】
紫外線吸収剤又は光安定剤の例としては、ベンゾトリアゾール系化合物、ベンゾフェノン系化合物、サリシレート系化合物、シアノアクリレート系化合物、ベンゾエート系化合物、オギザアリド系化合物、ヒンダードアミン系化合物及びニッケル錯塩等が挙げられる。
【００７６】
酸化防止剤の例としては、フェノール系化合物、リン系化合物、イオウ系化合物及びチオエーテル系化合物等が挙げられる。
【００７７】
抗菌・防かび剤の例としては、２−（４'−チアゾリル）ベンズイミダゾール、１０，１０'−オキシビスフェノキシアルシン、Ｎ−（フルオロジクロロメチルチオ）フタルイミド及びビス（２−ピリジルチオ−１−オキシド）亜鉛等が挙げられる。
【００７８】
難燃剤の例としては、テトラブロモビスフェノールＡ誘導体、ヘキサブロモジフェニルエーテル及びテトラブロモ無水フタル酸等のハロゲン含有化合物；トリフェニルホスフェート、トリフェニルホスファイト、赤リン及びポリリン酸アンモニウム等のリン含有化合物；尿素及びグアニジン等の窒素含有化合物；シリコンオイル、有機シラン及びケイ酸アルミニウム等のケイ素含有化合物；三酸化アンチモン及びリン酸アンチモン等のアンチモン化合物等が挙げられる。
【００７９】
この成形部材は所望の着色熱可塑性樹脂組成物のマスターバッチを用いて製造してもよい。前記マスターバッチとしては、任意の方法により得られる。例えば、マスターバッチのベースとなる樹脂の粉末又はペレットと着色剤をタンブラーやスーパーミキサー等の混合機で混合した後、押出機、バッチ式混練機又はロール式混練機等により加熱溶融してペレット化又は粗粒子化することにより得ることができる。
【００８０】
この成形部材の成形は、通常行われる種々の手順により行い得る。例えば、着色ペレットを用いて、押出機、射出成形機、ロールミル等の加工機により成形することにより行なうこともでき、また、透明性を有する樹脂のペレット又は粉末、粉砕された着色剤、及び必要に応じ各種の添加物を、適当なミキサー中で混合し、この混合物を、加工機を用いて成形することにより行なうこともできる。また例えば、適当な重合触媒を含有するモノマーに着色剤を加え、この混合物を重合により所望の樹脂とし、これを適当な方法で成形することもできる。成形方法としては、例えば射出成形、押出成形、圧縮成形、発泡成形、ブロー成形、真空成形、インジェクションブロー成形、回転成形、カレンダー成形、溶液流延等、一般に行われる何れの成形方法を採用することができる。このような成形により、種々形状の成形部材を得ることができる。
【００８１】
次に実施例を挙げて本発明をより具体的に説明するが、勿論本発明はこれらのみに限定されるものではない。
ポリアミド６６樹脂を用い、レーザー光透過吸収性成形部材を試作し、次いで図１、図３又は図４に示すように重ね合わせた状態でレーザー溶着させ、本発明を適用するレーザー溶着体を試作した例を実施例１〜１４に示し、本発明を適用外のレーザー溶着体の例を比較例１〜３に示す。
【００８２】
（実施例１）
(１−ａ)レーザー光透過吸収性成形部材１・２の作製
ポリアミド６６樹脂（デュポン社製の商品名：ＺＹＴＥＬ（登録商標）  １０１ＮＣ）の４９９．９ｇと、ニグロシン（オリヱント化学工業社製の商品名：ＮＵＢＩＡＮ（登録商標）  ＢＬＡＣＫ  ＰＡ９８０１）の０．１ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍのレーザー光透過吸収性成形部材１・２を２枚作製した。
【００８３】
(１−ｂ)レーザー溶着体の製造
次に、図１に示すようにレーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
【００８４】
なお、前記ニグロシンのＮＵＢＩＡＮ（登録商標）  ＢＬＡＣＫ  ＰＡ９８０１のＤＭＦ中での吸収係数εｄは、６．０×１０３（ｍｌ／ｇ・ｃｍ）であった。
【００８５】
下記に示す評価に従い、レーザー光透過吸収性成形部材の吸光度並び吸光係数、レーザー溶着の結果を表１に示す。
【００８６】
（実施例２）
(２−ａ)レーザー光透過吸収性成形部材１・２の作製
ポリアミド６６樹脂（デュポン社製の商品名：ＺＹＴＥＬ（登録商標）  １０１ＮＣ）の４９９．８ｇと、ニグロシン（オリヱント化学工業社製の商品名：ＮＵＢＩＡＮ（登録商標）  ＢＬＡＣＫ  ＰＡ９８０１）の０．２ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ０．５ｍｍのレーザー光透過吸収性成形部材１・２を２枚作製した。
【００８７】
(２−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度２．５ｍｍ／ｓｅｃで、２０ｍｍ走査させて、照射すると、一体化したレーザー溶着体が得られた。
【００８８】
下記に示す評価に従い、レーザー光透過吸収性成形部材の吸光度並び吸光係数、レーザー溶着の結果を表１に示す。
【００８９】
（実施例３）
(３−ａ)レーザー光透過吸収性成形部材１・２の作製
ポリアミド６６樹脂（デュポン社製の商品名：ＺＹＴＥＬ（登録商標）  １０１ＮＣ）の４９９．５ｇと、ニグロシン（オリヱント化学工業社製の商品名：ＮＵＢＩＡＮ（登録商標）  ＢＬＡＣＫ  ＰＡ９８０１）の０．５ｇとを、表１に示す組成比で、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ０．２５ｍｍのレーザー光透過吸収性成形部材１・２を２枚作製した。
【００９０】
(３−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度６．５ｍｍ／ｓｅｃで、２０ｍｍ走査させて、照射すると、一体化したレーザー溶着体が得られた。
【００９１】
下記に示す評価に従い、レーザー光透過吸収性成形部材の吸光度並び吸光係数、レーザー溶着の結果を表１に示す。
【００９２】
（実施例４）
(４−ａ)レーザー光透過吸収性成形部材１・２の作製
ポリアミド６６樹脂（デュポン社製の商品名：ＺＹＴＥＬ（登録商標）  １０１ＮＣ）４９９．９５ｇと、ニグロシン（オリヱント化学工業社製の商品名：ＮＵＢＩＡＮ（登録商標）  ＢＬＡＣＫ  ＰＡ９８０１）０．０５ｇとを、表１に示す組成比で、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍのレーザー光透過吸収性成形部材１・２を２枚作製した。
【００９３】
(４−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
【００９４】
下記に示す評価に従い、レーザー光透過吸収性成形部材の吸光度並び吸光係数、レーザー溶着の結果を表１に示す。
【００９５】
（実施例５）
(５−ａ１)レーザー光透過吸収性成形部材１の作製
ポリアミド６６樹脂（デュポン社製の商品名：ＺＹＴＥＬ（登録商標）  １０１ＮＣ）４９９．８ｇ、ニグロシン（オリヱント化学工業社製の商品名：ＮＵＢＩＡＮ（登録商標）  ＢＬＡＣＫ  ＰＡ９８０１）０．１ｇ、及びＣ．Ｉ．ソルベントグリーン８７のアントラキノン青色油溶性染料とＣ．Ｉ．ソルベントレッド１７９で示されるペリノン赤色油溶性染料とＣ．Ｉ．ソルベントイエロー１６３で示されるアントラキノン黄色油溶性染料とを１３：２０：７の重量比で組み合わせた黒色配合染料０．１ｇを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形し、縦８０ｍｍ×横５０ｍｍ×厚さ１ｍｍのレーザー光透過吸収性成形部材１を作製した。
【００９６】
(５−ａ２)レーザー光透過吸収性成形部材２の作製
ポリアミド６６樹脂（デュポン社製の商品名：ＺＹＴＥＬ（登録商標）  １０１ＮＣ）４９９．８ｇ、ニグロシン（オリヱント化学工業社製の商品名：ＮＵＢＩＡＮ（登録商標）  ＢＬＡＣＫ  ＰＡ９８０１）０．２ｇ、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形し、縦８０ｍｍ×横５０ｍｍ×厚さ１ｍｍのレーザー光透過吸収性成形部材２を作製した。
【００９７】
(５−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
【００９８】
下記に示す評価に従い、レーザー光透過吸収性成形部材の吸光度並び吸光係数、レーザー溶着の結果を表１に示す。
【００９９】
（実施例６）
(６−ａ) 単一のレーザー光透過吸収性成形部材１の作製
ポリアミド６６樹脂（デュポン社製の商品名：ＺＹＴＥＬ（登録商標）  １０１ＮＣ）の４９９．９ｇと、ニグロシン（オリヱント化学工業社製の商品名：ＮＵＢＩＡＮ（登録商標）  ＢＬＡＣＫ  ＰＡ９８０１）の０．１ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦５０ｍｍ×横２３０ｍｍ×厚さ１ｍｍで、直径７０ｍｍの円筒状に曲げられ１０ｍｍ重なっているレーザー光透過吸収性成形部材１を作製した。
【０１００】
(６−ｂ)レーザー溶着体の製造
次に、図３に示すようにレーザー光透過吸収性成形部材１の両端を重ね合わせ、外側方向から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
【０１０１】
下記に示す評価に従い、レーザー光透過吸収性成形部材の吸光度並び吸光係数、レーザー溶着の結果を表１に示す。
【０１０２】
（実施例７）
(７−ａ)レーザー光透過吸収性成形部材１・２の作製
ポリアミド６６樹脂（デュポン社製の商品名：ＺＹＴＥＬ（登録商標）  １０１ＮＣ）４９９．９５ｇと、ニグロシン（オリヱント化学工業社製の商品名：ＮＵＢＩＡＮ（登録商標）  ＢＬＡＣＫ  ＰＡ９８０１）０．０５ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度６０℃で通常の方法により成形して、縦８０ｍｍ×横５０ｍｍ×厚さ３ｍｍのレーザー光透過吸収性成形部材１・２を２枚作製した。
【０１０３】
(７−ｂ)レーザー溶着体の製造
次に、レーザー光透過吸収性成形部材１・２同士を、図１のように当接させて重ね合わせ、一方のレーザー光透過吸収性成形部材１の上方から、出力７０Ｗのダイオード・レーザー［波長：９４０ｎｍ  連続的］（ファインデバイス社製）によるレーザービーム４を、走査速度２．２ｍｍ／ｓｅｃで、２０ｍｍ走査させて、照射すると、一体化したレーザー溶着体が得られた。
【０１０４】
下記に示す評価に従い、レーザー光透過吸収性成形部材の吸光度並び吸光係数、レーザー溶着の結果を表１に示す。
【０１０５】
（実施例８）
(８−ａ)単一のレーザー光透過吸収性成形部材１の作製
ポリアミド６６樹脂（デュポン社製の商品名：ＺＹＴＥＬ（登録商標）  １０１ＮＣ）の４９９．８ｇと、ニグロシン（オリヱント化学工業社製の商品名：ＮＵＢＩＡＮ（登録商標）  ＢＬＡＣＫ  ＰＣ０８５０）の０．２ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により縦５０ｍｍ×横１７０ｍｍ×厚さ１ｍｍのシートを成形した。それを長手方向で２０ｍｍ−４０ｍｍ−４０ｍｍ−４０ｍｍ−３０ｍｍの順で内向に折り曲げ、両端１０ｍｍで重ね合わさせた略四角柱形のレーザー光透過吸収性成形部材１を作製した。
【０１０６】
(８−ｂ)レーザー溶着体の製造
次に、レーザー光透過吸収性成形部材１の両端を、図４のように重ね合わせたまま、当接させ、外側方向から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
なお、前記ニグロシンのＮＵＢＩＡＮ（登録商標）  ＢＬＡＣＫ  ＰＣ０８５０のＤＭＦ中での吸収係数εは、４．８×１０３であった。
【０１０７】
下記に示す評価に従い、レーザー光透過吸収性成形部材の吸光度並び吸光係数、レーザー溶着の結果を表２に示す。
【０１０８】
（実施例９）
(９−ａ)レーザー光透過吸収性成形部材１・２の作製
ポリアミド６６樹脂（デュポン社製の商品名：ＺＹＴＥＬ（登録商標）  １０１ＮＣ）の４９９．０ｇと、ニグロシン（オリヱント化学工業社製の商品名：ＣＲＡＭＩＴＹ（登録商標）  ８１）の１．０ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍのレーザー光透過吸収性成形部材１・２を２枚作製した。
【０１０９】
(９−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
なお、前記ニグロシンのオリヱント化学工業社製の商品名：ＣＲＡＭＩＴＹ（登録商標）  ８１のＤＭＦ中での吸収係数εｄは、５．９×１０３（ｍｌ／ｇ・ｃｍ）であった。
【０１１０】
下記に示す評価に従い、レーザー光透過吸収性成形部材の吸光度並び吸光係数、レーザー溶着の結果を表２に示す。
【０１１１】
（実施例１０）
(１０−ａ)レーザー光透過吸収性成形部材１・２の作製
ポリアミド６６樹脂（デュポン社製の商品名：ＺＹＴＥＬ（登録商標）  １０１ＮＣ）の４９８．０ｇと、ニグロシン（オリヱント化学工業社製の商品名：ＣＲＡＭＩＴＹ（登録商標）  ８１）の２．０ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍのレーザー光透過吸収性成形部材１・２を２枚作製した。
【０１１２】
(１０−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
【０１１３】
下記に示す評価に従い、レーザー光透過吸収性成形部材の吸光度並び吸光係数、レーザー溶着の結果を表２に示す。
【０１１４】
（実施例１１）
(１１−ａ)レーザー光透過吸収性成形部材１・２の作製
ポリアミド６６樹脂（デュポン社製の商品名：ＺＹＴＥＬ（登録商標）  １０１ＮＣ）の４９７．５ｇと、ニグロシン（オリヱント化学工業社製の商品名：ＣＲＡＭＩＴＹ（登録商標）  ８１）の２．５ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍのレーザー光透過吸収性成形部材１・２を２枚作製した。
【０１１５】
(１１−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
【０１１６】
下記に示す評価に従い、レーザー光透過吸収性成形部材の吸光度並び吸光係数、レーザー溶着の結果を表２に示す。
【０１１７】
（実施例１２）
(１２−ａ１)レーザー光透過吸収性成形部材１の作製
ポリアミド６６樹脂（デュポン社製の商品名：ＺＹＴＥＬ（登録商標）  １０１ＮＣ）４９９．５ｇと、ニグロシン（オリヱント化学工業社製の商品名：ＣＲＡＭＩＴＹ（登録商標）  ８１）０．５ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍのレーザー光透過吸収性成形部材１を作製した。
【０１１８】
(１２−ａ２)レーザー光透過吸収性成形部材２の作製
ポリアミド６６樹脂（デュポン社製の商品名：ＺＹＴＥＬ（登録商標）  １０１ＮＣ）４９９．５ｇと、ニグロシン（オリヱント化学工業社製の商品名：ＣＲＡＭＩＴＹ（登録商標）  ８１）０．５ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ２ｍｍのレーザー光透過吸収性成形部材２を作製した。
【０１１９】
(１２−ｂ)レーザー溶着体の製造
次に、レーザー光透過吸収性成形部材１・２同士を、図１のように当接させて重ね合わせ、レーザー光透過吸収性成形部材１の上方から、出力１０Ｗのダイオード・レーザー［波長：９４０ｎｍ  連続的］（ファインデバイス社製）によるレーザービーム４を、走査速度２ｍｍ／ｓｅｃで、２０ｍｍ走査させて、照射すると、一体化したレーザー溶着体が得られた。
【０１２０】
下記に示す評価に従い、レーザー光透過吸収性成形部材の吸光度並び吸光係数、レーザー溶着の結果を表２に示す。
【０１２１】
（実施例１３）
(１３−ａ１)レーザー光透過吸収性成形部材１の作製
ポリアミド６６樹脂（デュポン社製の商品名：ＺＹＴＥＬ（登録商標）  １０１ＮＣ）４９９ｇと、ニグロシン（オリヱント化学工業社製の商品名：ＣＲＡＭＩＴＹ（登録商標）  ８１）１．０ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍのレーザー光透過吸収性成形部材１を作製した。
【０１２２】
(１３−ａ２)レーザー光透過吸収性成形部材ａ２の作製
ポリアミド６６樹脂（デュポン社製の商品名：ＺＹＴＥＬ（登録商標）  １０１ＮＣ）４９８．５ｇと、ニグロシン（オリヱント化学工業社製の商品名：ＣＲＡＭＩＴＹ（登録商標）  ８１）２．５ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１．５ｍｍのレーザー光透過吸収性成形部材２を作製した。
【０１２３】
(１３−ｂ)レーザー溶着体の製造
次に、レーザー光透過吸収性成形部材１・２同士を、図１のように当接させて重ね合わせ、レーザー光透過吸収性成形部材１の上方から、出力１０Ｗのダイオード・レーザー［波長：９４０ｎｍ  連続的］（ファインデバイス社製）によるレーザービーム４を、走査速度２ｍｍ／ｓｅｃで、２０ｍｍ走査させて、照射すると、一体化したレーザー溶着体が得られた。
【０１２４】
下記に示す評価に従い、レーザー光透過吸収性成形部材の吸光度並び吸光係数、レーザー溶着の結果を表２に示す。
【０１２５】
（実施例１４）
(１４−ａ１)レーザー光透過吸収性成形部材１の作製
ポリアミド６６樹脂（デュポン社製の商品名：ＺＹＴＥＬ（登録商標）  １０１ＮＣ）４９９．０ｇと、ニグロシン（オリヱント化学工業社製の商品名：ＣＲＡＭＩＴＹ（登録商標）  ８１）１．０ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍのレーザー光透過吸収性成形部材１を作製した。
【０１２６】
(１４−ａ２)レーザー光透過吸収性成形部材２の作製
ポリアミド６６樹脂（デュポン社製の商品名：ＺＹＴＥＬ（登録商標）  １０１ＮＣ）４９９．５ｇと、ニグロシン（オリヱント化学工業社製の商品名：ＣＲＡＭＩＴＹ（登録商標）  ８１）０．５ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１．５ｍｍのレーザー光透過吸収性成形部材２を作製した。
【０１２７】
(１４−ｂ)レーザー溶着体の製造
次に、レーザー光透過吸収性成形部材１・２同士を、図１のように当接させて重ね合わせ、レーザー光透過吸収性成形部材１の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
【０１２８】
下記に示す評価に従い、レーザー光透過吸収性成形部材の吸光度並び吸光係数、レーザー溶着の結果を表２に示す。
【０１２９】
（比較例１）
(１−Ａ)比較成形部材の作製
ポリアミド６６樹脂（デュポン社製の商品名：ＺＹＴＥＬ（登録商標）  １０１ＮＣ）４９５ｇと、ニグロシン（オリヱント化学工業社製の商品名：ＮＵＢＩＡＮ（登録商標）  ＢＬＡＣＫ  ＰＡ９８０１）５．０ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形し、縦８０ｍｍ×横５０ｍｍ×厚さ１ｍｍの比較成形部材を２枚作製した。
【０１３０】
(１−Ｂ)レーザー溶着体の製造
次に、レーザー光透過吸収性成形部材同士を、当接させて重ね合わせ、一方のレーザー光透過吸収性成形部材の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射したが、レーザー溶着体は得られなかった。
【０１３１】
下記に示す評価に従い、レーザー光透過吸収性成形部材の吸光度並び吸光係数、レーザー溶着の結果を表２に示す。
【０１３２】
（比較例２）
(２−Ａ)従来のレーザー光透過性成形部材の作製
ポリアミド６６樹脂（デュポン社製の商品名：ザイテル（登録商標）  １０１ＮＣ）５００ｇをステンレス製タンブラーに入れ、１時間攪拌混合した。それを、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍのレーザー光透性成形部材を２枚作製した。
【０１３３】
(２−Ｂ)レーザー溶着体の製造
次に、レーザー光透過性成形部材同士を、当接させて重ね合わせ、一方のレーザー光透過性成形部材の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射したが、レーザー溶着体は得られなかった。
【０１３４】
下記に示す評価に従い、レーザー光透過吸収性成形部材の吸光度並び吸光係数、レーザー溶着の結果を表２に示す。
【０１３５】
（比較例３）
(３−Ａ)比較成形部材１・２の作製
ポリアミド６６樹脂（デュポン社製の商品名：ＺＹＴＥＬ（登録商標）  １０１ＮＣ）４９９ｇと、カーボンブラック（三菱化学社製の商品名：＃ＣＢ９６０）１ｇとを、ステンレス製タンブラーに入れ、１時間攪拌混合した。得られた混合物を、射出成形機（東洋機械金属社製の商品名：Ｓｉ−５０）を用いて、シリンダー温度２７０℃、金型温度６０℃で通常の方法により成形して、縦８０ｍｍ×横５０ｍｍ×厚さ１ｍｍの比較成形部材を２枚作製した。
【０１３６】
(３−Ｂ)レーザー溶着体の製造
次に、レーザー光透過吸収性成形部材１・２同士を、当接させて重ね合わせ、レーザー光透過吸収性成形部材１の上方から、出力１５Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射したが、レーザー溶着体は得られなかった。
【０１３７】
下記に示す評価に従い、レーザー光透過吸収性成形部材の吸光度並び吸光係数、レーザー溶着の結果を表２に示す。
【０１３８】
次に、繊維強化されたポリアミド６樹脂を用い、レーザー光透過吸収性成形部材を試作し、次いで図１に示すように重ね合わせた状態でレーザー溶着させ、本発明を適用するレーザー溶着体を試作した例を実施例１５〜１８に示し、本発明を適用外のレーザー溶着体の例を比較例４〜５に示す。
【０１３９】
（実施例１５）
(１５−ａ)レーザー光透過吸収性成形部材１・２の作製
繊維強化ポリアミド６樹脂（デュポン社製の商品名  ＺＹＴＥＬ（登録商標）７３Ｇ３０Ｌ）４９９．９ｇと、ナフタロシアニン（山本化成社製の商品名  ＹＫＲ−５０１０）０．１ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度８０℃で通常の方法により成形し、縦８０ｍｍ×横５０ｍｍ×厚さ１ｍｍのレーザー光透過吸収性成形部材１・２を２枚作製した。
【０１４０】
(１５−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射すると、一体化したレーザー溶着体が得られた。
【０１４１】
下記に示す評価に従い、レーザー光透過吸収性成形部材の吸光度並び吸光係数、レーザー溶着の結果を表３に示す。
【０１４２】
（実施例１６）
(１６−ａ)レーザー光透過吸収性成形部材１・２の作製
繊維強化ポリアミド６樹脂（デュポン社製の商品名  ＺＹＴＥＬ（登録商標）７３Ｇ３０Ｌ）４９９．９９ｇと、ニグロシン（オリヱント化学工業社製の商品名：ＣＲＡＭＩＴＹ（登録商標）  ８１）０．０１ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度８０℃で通常の方法により成形し、縦８０ｍｍ×横５０ｍｍ×厚さ２ｍｍのレーザー光透過吸収性成形部材１・２を２枚作製した。
【０１４３】
(１６−ｂ)レーザー溶着体の製造
次に、レーザー光透過吸収性成形部材１・２同士を、図１のように当接させて重ね合わせ、一方のレーザー光透過吸収性成形部材１の上方から、出力３０Ｗのダイオード・レーザー［波長：９４０ｎｍ  連続的］（ファインデバイス社製）によるレーザービーム４を、走査速度０．５０ｍｍ／ｓｅｃで、２０ｍｍ走査させて、照射すると、一体化したレーザー溶着体が得られた。
【０１４４】
下記に示す評価に従い、レーザー光透過吸収性成形部材の吸光度並び吸光係数、レーザー溶着の結果を表３に示す。
【０１４５】
（実施例１７）
(１７−ａ)レーザー光透過吸収性成形部材１・２の作製
繊維強化ポリアミド６樹脂（デュポン社製の商品名  ＺＹＴＥＬ（登録商標）７３Ｇ３０Ｌ）４９９．９７５ｇと、ニグロシン（オリヱント化学工業社製の商品名：ＣＲＡＭＩＴＹ（登録商標）  ８１）０．０２５ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度８０℃で通常の方法により成形し、縦８０ｍｍ×横５０ｍｍ×厚さ２ｍｍのレーザー光透過吸収性成形部材１・２を２枚作製した。
【０１４６】
(１７−ｂ)レーザー溶着体の製造
次に、レーザー光透過吸収性成形部材１・２同士を、図１のように当接させて重ね合わせ、一方のレーザー光透過吸収性成形部材１の上方から、出力３０Ｗのダイオード・レーザー［波長：９４０ｎｍ  連続的］（ファインデバイス社製）によるレーザービーム４を、走査速度０．６０ｍｍ／ｓｅｃで、２０ｍｍ走査させて、照射すると、一体化したレーザー溶着体が得られた。
【０１４７】
下記に示す評価に従い、レーザー光透過吸収性成形部材の吸光度並び吸光係数、レーザー溶着の結果を表３に示す。
【０１４８】
（実施例１８）
(１８−ａ１)レーザー光透過吸収性成形部材１の作製
繊維強化ポリアミド６樹脂（デュポン社製の商品名  ＺＹＴＥＬ（登録商標）７３Ｇ３０Ｌ）４９９．９７５ｇと、ニグロシン（オリヱント化学工業社製の商品名：ＣＲＡＭＩＴＹ（登録商標）  ８１）０．０２５ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度８０℃で通常の方法により成形し、縦８０ｍｍ×横５０ｍｍ×厚さ２ｍｍのレーザー光透過吸収性成形部材１を作製した。
【０１４９】
(１８−ａ２)レーザー光透過吸収性成形部材２の作製
繊維強化ポリアミド６樹脂（デュポン社製の商品名  ＺＹＴＥＬ（登録商標）７３Ｇ３０Ｌ）４９９．９５ｇと、ニグロシン（オリヱント化学工業社製の商品名：ＣＲＡＭＩＴＹ（登録商標）  ８１）０．０５ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度８０℃で通常の方法により成形し、縦８０ｍｍ×横５０ｍｍ×厚さ３ｍｍのレーザー光透過吸収性成形部材２を作製した。
【０１５０】
(１８−ｂ)レーザー溶着体の製造
次に、レーザー光透過吸収性成形部材１・２同士を、図１のように当接させて重ね合わせ、一方のレーザー光透過吸収性成形部材１の上方から、出力５０Ｗのダイオード・レーザー［波長：９４０ｎｍ  連続的］（ファインデバイス社製）によるレーザービーム４を、走査速度０．９０ｍｍ／ｓｅｃで、２０ｍｍ走査させて、照射すると、一体化したレーザー溶着体が得られた。
【０１５１】
下記に示す評価に従い、レーザー光透過吸収性成形部材の吸光度並び吸光係数、レーザー溶着の結果を表３に示す。
【０１５２】
（比較例４）
(４−Ａ)従来のレーザー光透過性成形部材の作製
繊維強化ポリアミド６樹脂（デュポン社製の商品名  ＺＹＴＥＬ（登録商標）７３Ｇ３０Ｌ）５００ｇを、ステンレス製タンブラーに入れ、１時間攪拌混合した。それを、射出成形機（東洋機械金属社製の商品名：Ｓｉ−５０）を用いて、シリンダー温度２８０℃、金型温度８０℃で通常の方法により成形して、縦８０ｍｍ×横５０ｍｍ×厚さ１ｍｍのレーザー光透性成形部材を２枚作製した。
【０１５３】
(４−Ｂ)レーザー溶着体の製造
次に、レーザー光透過性成形部材同士を、当接させて重ね合わせ、一方のレーザー光透過性成形部材の上方から、出力３０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射した。
【０１５４】
下記に示す評価に従い、レーザー光透過吸収性成形部材の吸光度並び吸光係数、レーザー溶着の結果を表３に示す。
【０１５５】
（比較例５）
(５−Ａ)従来のレーザー光透過性成形部材の作製
繊維強化ポリアミド６樹脂（デュポン社製の商品名  ＺＹＴＥＬ（登録商標）７３Ｇ３０Ｌ）４９９ｇと、カーボンブラック（三菱化学社製の商品名：ＣＢ９６０）１．０ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度８０℃で通常の方法により成形して、縦８０ｍｍ×横５０ｍｍ×厚さ１ｍｍのレーザー光透性成形部材を２枚作製した。
【０１５６】
(５−Ｂ)レーザー溶着体の製造
次に、レーザー光透過性成形部材同士を、当接させて重ね合わせ、一方のレーザー光透過性成形部材の上方から、出力３０Ｗのダイオード・レーザー［波長：９４０ｎｍ  連続的］（ファインデバイス社製）によるレーザービーム４を、走査速度１ｍｍ／ｓｅｃで、２０ｍｍ走査させて、照射したが、レーザー溶着体は得られなかった。
【０１５７】
下記に示す評価に従い、レーザー光透過吸収性成形部材の吸光度並び吸光係数、レーザー溶着の結果を表３に示す。
【０１５８】
次に、ポリカーボネート樹脂を用い、レーザー光透過吸収性成形部材を試作し、次いで図１に示すように重ね合わせた状態でレーザー溶着させ、本発明を適用するレーザー溶着体を試作した例を実施例１９〜２３に示し、本発明を適用外のレーザー溶着体の例を比較例６〜７に示す。
【０１５９】
（実施例１９）
(１９−ａ)レーザー光透過吸収性成形部材１・２の作製
ポリカーボネート樹脂（帝人社製の商品名：パンライトＬ１２２５Ｙ）４９７．５ｇと、ニグロシン（オリヱント化学工業社製の商品名：ＮＵＢＩＡＮ（登録商標）  ＢＬＡＣＫ  ＰＣ０８５０）２．５ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度７０℃で通常の方法により成形して、縦８０ｍｍ×横５０ｍｍ×厚さ１ｍｍのレーザー光透過吸収性成形部材１・２を２枚作製した。
【０１６０】
(１９−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射すると、一体化したレーザー溶着体が得られた。
なお、前記ニグロシンのＮＵＢＩＡＮ（登録商標）  ＢＬＡＣＫ  ＰＣ０８５０のＤＭＦ中での９４０ｎｍの光に対する吸収係数εは、４．８×１０３（ｍｌ／ｇ・ｃｍ）であった。
【０１６１】
下記に示す評価に従い、レーザー光透過吸収性成形部材の吸光度並び吸光係数、レーザー溶着の結果を表４に示す。
【０１６２】
（実施例２０）
(２０−ａ)レーザー光透過吸収性成形部材１・２の作製
ポリカーボネート樹脂（帝人社製の商品名：パンライトＬ１２２５Ｙ）４９８．５ｇと、ニグロシン（オリヱント化学工業社製の商品名：ＮＵＢＩＡＮ（登録商標）  ＢＬＡＣＫ  ＰＣ０８５０）１．５ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度７０℃で通常の方法により成形して、縦８０ｍｍ×横５０ｍｍ×厚さ１ｍｍのレーザー光透過吸収性成形部材１・２を２枚作製した。
【０１６３】
(２０−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射すると、一体化したレーザー溶着体が得られた。
【０１６４】
下記に示す評価に従い、レーザー光透過吸収性成形部材の吸光度並び吸光係数、レーザー溶着の結果を表４に示す。
【０１６５】
（実施例２１）
(２１−ａ)レーザー光透過吸収性成形部材１・２の作製
ポリカーボネート樹脂（帝人社製の商品名：パンライトＬ１２２５Ｙ）４９９ｇと、ニグロシン（オリヱント化学工業社製の商品名：ＮＵＢＩＡＮ（登録商標）  ＢＬＡＣＫ  ＰＣ０８５０）１．０ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度７０℃で通常の方法により成形して、縦８０ｍｍ×横５０ｍｍ×厚さ１ｍｍのレーザー光透過吸収性成形部材１・２を２枚作製した。
【０１６６】
(２１−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射すると、一体化したレーザー溶着体が得られた。
【０１６７】
下記に示す評価に従い、レーザー光透過吸収性成形部材の吸光度並び吸光係数、レーザー溶着の結果を表４に示す。
【０１６８】
（実施例２２）
(２２−ａ)レーザー光透過吸収性成形部材１・２の作製
ポリカーボネート樹脂（帝人社製の商品名：パンライトＬ１２２５Ｙ）４９９．７５ｇと、ニグロシン（オリヱント化学工業社製の商品名：ＮＵＢＩＡＮ（登録商標）  ＢＬＡＣＫ  ＰＣ０８５０）０．２５ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度７０℃で通常の方法により成形して、縦８０ｍｍ×横５０ｍｍ×厚さ１ｍｍのレーザー光透過吸収性成形部材１・２を２枚作製した。
【０１６９】
(２２−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射すると、一体化したレーザー溶着体が得られた。
【０１７０】
下記に示す評価に従い、レーザー光透過吸収性成形部材の吸光度並び吸光係数、レーザー溶着の結果を表４に示す。
【０１７１】
（実施例２３）
(２３−ａ)レーザー光透過吸収性成形部材１・２の作製
ポリカーボネート樹脂（帝人社製の商品名：パンライトＬ１２２５Ｙ）４９８ｇ、ニグロシン（オリヱント化学工業社製の商品名：ＮＵＢＩＡＮ（登録商標）  ＢＬＡＣＫ  ＰＣ０８５０）、１．０ｇ、及びＣ．Ｉ．ソルベントグリーン８７のアントラキノン青色油溶性染料とＣ．Ｉ．ソルベントレッド１７９で示されるペリノン赤色油溶性染料とＣ．Ｉ．ソルベントイエロー１６３で示されるアントラキノン黄色油溶性染料とを１３：２０：７の重量比で組み合わせた黒色配合染料１．０ｇを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度７０℃で通常の方法により成形して、縦８０ｍｍ×横５０ｍｍ×厚さ１ｍｍのレーザー光透過吸収性成形部材１・２を２枚作製した。
【０１７２】
(２３−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射すると、一体化したレーザー溶着体が得られた。
【０１７３】
下記に示す評価に従い、レーザー光透過吸収性成形部材の吸光度並び吸光係数、レーザー溶着の結果を表４に示す。
【０１７４】
（実施例２４）
(２４−ａ１)レーザー光透過吸収性成形部材１・２の作製
ポリカーボネート樹脂（帝人社製の商品名：パンライトＬ１２２５Ｙ）４９８ｇ、ニグロシン（オリヱント化学工業社製の商品名：ＮＵＢＩＡＮ（登録商標）  ＢＬＡＣＫ  ＰＣ０８５０）、１．０ｇ、及びＣ．Ｉ．ソルベントグリーン８７のアントラキノン青色油溶性染料とＣ．Ｉ．ソルベントレッド１７９で示されるペリノン赤色油溶性染料とＣ．Ｉ．ソルベントイエロー１６３で示されるアントラキノン黄色油溶性染料とを１３：２０：７の重量比で組み合わせた黒色配合染料１．０ｇを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度７０℃で通常の方法により成形して、縦８０ｍｍ×横５０ｍｍ×厚さ１ｍｍのレーザー光透過吸収性成形部材１を作製した。
【０１７５】
(２４−ａ２)レーザー光透過吸収性成形部材１・２の作製
ポリカーボネート樹脂（帝人社製の商品名：パンライトＬ１２２５Ｙ）４９８．７５ｇ、ニグロシン（オリヱント化学工業社製の商品名：ＮＵＢＩＡＮ（登録商標）  ＢＬＡＣＫ  ＰＣ０８５０）、１．２５ｇを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度７０℃で通常の方法により成形して、縦８０ｍｍ×横５０ｍｍ×厚さ２ｍｍのレーザー光透過吸収性成形部材２を作製した。
【０１７６】
(２４−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射すると、一体化したレーザー溶着体が得られた。
【０１７７】
下記に示す評価に従い、レーザー光透過吸収性成形部材の吸光度並び吸光係数、レーザー溶着の結果を表４に示す。
【０１７８】
（比較例６）
(６−Ａ)従来のレーザー光透過性成形部材の作製
ポリカーボネート樹脂（帝人社製の商品名：パンライトＬ１２２５Ｙ）５００ｇをステンレス製タンブラーに入れ、１時間攪拌混合した。それを、射出成形機（東洋機械金属社製の商品名：Ｓｉ−５０）を用いて、シリンダー温度２８０℃、金型温度７０℃で通常の方法により成形して、縦８０ｍｍ×横５０ｍｍ×厚さ１ｍｍのレーザー光透性成形部材を２枚作製した。
【０１７９】
(６−Ｂ)レーザー溶着体の製造
次に、レーザー光透過性成形部材同士を、当接させて重ね合わせ、一方のレーザー光透過性成形部材の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射したが、レーザー溶着体は得られなかった。
【０１８０】
下記に示す評価に従い、レーザー光透過吸収性成形部材の吸光度並び吸光係数、レーザー溶着の結果を表４に示す。
【０１８１】
（比較例７）
(７−Ａ)従来のレーザー光透過性成形部材の作製
ポリカーボネート樹脂（帝人社製の商品名：パンライトＬ１２２５Ｙ）４９９．６５ｇと、カーボンブラック（三菱化学社製の商品名：ＭＡ２２０）０．３５ｇとを、ステンレス製タンブラーに入れ、１時間攪拌混合した。得られた混合物を、射出成形機（東洋機械金属社製の商品名：Ｓｉ−５０）を用いて、シリンダー温度２８０℃、金型温度７０℃で通常の方法により成形して、縦８０ｍｍ×横５０ｍｍ×厚さ１ｍｍのレーザー光透性成形部材を２枚作製した。
【０１８２】
(７−Ｂ)レーザー溶着体の製造
次に、レーザー光透過性成形部材同士を、当接させて重ね合わせ、一方のレーザー光透過性成形部材の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射したが、レーザー溶着体は得られなかった。
【０１８３】
下記に示す評価に従い、レーザー光透過吸収性成形部材の吸光度並び吸光係数、レーザー溶着の結果を表４に示す。
【０１８４】
次に、ポリブチレンテレフタレート樹脂を用い、レーザー光透過吸収性成形部材を試作し、次いで図１に示すように重ね合わせた状態でレーザー溶着させ、本発明を適用するレーザー溶着体を試作した例を実施例２５〜２７に示し、本発明を適用外のレーザー溶着体の例を比較例８に示す。
【０１８５】
（実施例２５）
(２５−ａ)レーザー光透過吸収性成形部材１・２の作製
ポリブチレンテレフタレート樹脂（三菱エンジニアリングプラスチックス社製の商品名：ＮＯＶＡＤＵＲＡＮ（登録商標）ＭＹ５００８）４９９．９９ｇと、ニグロシン（オリヱント化学工業社製の商品名：ＣＲＡＭＩＴＹ（登録商標）  ８１）０．０１ｇとを、ステンレス製タンブラーに入れ、１時間攪拌混合した。得られた混合物を、射出成形機（東洋機械金属社製の商品名：Ｓｉ−５０）を用いて、シリンダー温度２６０℃、金型温度６０℃で通常の方法により成形して、縦８０ｍｍ×横５０ｍｍ×厚さ１ｍｍのレーザー光透過吸収性成形部材１・２を２枚作製した。
【０１８６】
(２５−ｂ)レーザー溶着体の製造
次に、レーザー光透過吸収性成形部材１・２同士を、図１のように当接させて重ね合わせ、一方のレーザー光透過吸収性成形部材１の上方から、出力３０Ｗのダイオード・レーザー［波長：９４０ｎｍ  連続的］（ファインデバイス社製）によるレーザービーム４を、走査速度０．６ｍｍ／ｓｅｃで、２０ｍｍ走査させて、照射すると、一体化したレーザー溶着体が得られた。
なお、前記ニグロシンのＮＵＢＩＡＮ（登録商標）  ＢＬＡＣＫ  ＰＡ９８０３のＤＭＦ中での９４０ｎｍの光に対する吸収係数εは、６．４×１０３（ｍｌ／ｇ・ｃｍ）であった。
【０１８７】
下記に示す評価に従い、レーザー光透過吸収性成形部材の吸光度並び吸光係数、レーザー溶着の結果を表５に示す。
【０１８８】
（実施例２６）
(２６−ａ)レーザー光透過吸収性成形部材１・２の作製
ポリブチレンテレフタレート樹脂（三菱エンジニアリングプラスチックス社製の商品名：ＮＯＶＡＤＵＲＡＮ（登録商標）ＭＹ５００８）４９９．５ｇと、ニグロシン（オリヱント化学工業社製の商品名：ＮＵＢＩＡＮ（登録商標）ＢＬＡＣＫ  ＰＡ９８０３）０．５ｇとを、ステンレス製タンブラーに入れ、１時間攪拌混合した。得られた混合物を、射出成形機（東洋機械金属社製の商品名：Ｓｉ−５０）を用いて、シリンダー温度２６０℃、金型温度６０℃で通常の方法により成形して、縦８０ｍｍ×横５０ｍｍ×厚さ１ｍｍのレーザー光透過吸収性成形部材１・２を２枚作製した。
【０１８９】
(２６−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度２．０ｍｍ／ｓｅｃで、２０ｍｍ走査させて、照射すると、一体化したレーザー溶着体が得られた。
【０１９０】
下記に示す評価に従い、レーザー光透過吸収性成形部材の吸光度並び吸光係数、レーザー溶着の結果を表５に示す。
【０１９１】
（実施例２７）
(２７−ａ)レーザー光透過吸収性成形部材１・２の作製
ポリブチレンテレフタレート樹脂（三菱エンジニアリングプラスチックス社製の商品名：ＮＯＶＡＤＵＲＡＮ（登録商標）ＭＹ５００８）４９９．９５ｇと、ニグロシン（オリヱント化学工業社製の商品名：ＮＵＢＩＡＮ（登録商標）ＢＬＡＣＫ  ＰＡ９８０３）０．０５ｇとを、ステンレス製タンブラーに入れ、１時間攪拌混合した。得られた混合物を、射出成形機（東洋機械金属社製の商品名：Ｓｉ−５０）を用いて、シリンダー温度２６０℃、金型温度６０℃で通常の方法により成形して、縦８０ｍｍ×横５０ｍｍ×厚さ１ｍｍのレーザー光透過吸収性成形部材１・２を２枚作製した。
【０１９２】
(２７−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射すると、一体化したレーザー溶着体が得られた。
【０１９３】
下記に示す評価に従い、レーザー光透過吸収性成形部材の吸光度並び吸光係数、レーザー溶着の結果を表５に示す。
【０１９４】
（比較例８）
(８−Ａ)レーザー光透過吸収性成形部材の作製
ポリブチレンテレフタレート樹脂（三菱エンジニアリングプラスチックス社製の商品名：ＮＯＶＡＤＵＲＡＮ（登録商標）ＭＹ５００８）４９９ｇと、ニグロシン（オリヱント化学工業社製の商品名：ＮＵＢＩＡＮ（登録商標）ＢＬＡＣＫ  ＰＡ９８０３）１ｇとを、ステンレス製タンブラーに入れ、１時間攪拌混合した。得られた混合物を、射出成形機（東洋機械金属社製の商品名：Ｓｉ−５０）を用いて、シリンダー温度２６０℃、金型温度６０℃で通常の方法により成形して、縦８０ｍｍ×横５０ｍｍ×厚さ２ｍｍのレーザー光透過吸収性成形部材１・２を２枚作製した。
【０１９５】
(８−Ｂ)レーザー溶着体の製造
次に、レーザー光透過吸収性成形部材１・２同士を、当接させて重ね合わせ、一方のレーザー光透過吸収性成形部材１の上方から、出力３０Ｗのダイオード・レーザー［波長：９４０ｎｍ  連続的］（ファインデバイス社製）によるレーザービーム４を、走査速度０．６ｍｍ／ｓｅｃで、２０ｍｍ走査させて、照射したが、レーザー溶着体は得られなかった。
【０１９６】
下記に示す評価に従い、レーザー光透過吸収性成形部材の吸光度並び吸光係数、レーザー溶着の結果を表５に示す。
【０１９７】
次にポリフェニレンサルファイド樹脂を用い、レーザー光透過吸収性成形部材を試作し、次いで図１に示すように重ね合わせた状態でレーザー溶着させ、本発明を適用するレーザー溶着体を試作した例を実施例２８〜３０に示し、本発明を適用外のレーザー溶着体の例を比較例９に示す。
【０１９８】
（実施例２８）
(２８−ａ)レーザー光透過吸収性成形部材１・２の作製
ポリフェニレンサルファイド樹脂（ポリプラスチックス社製の商品名：ＦＯＲＴＲＯＮ（登録商標）０２２０Ａ９）４９９．９９ｇと、ニグロシン（オリヱント化学工業社製の商品名：ＣＲＡＭＩＴＹ（登録商標）  ８１）０．０１ｇとを、ステンレス製タンブラーに入れ、１時間攪拌混合した。得られた混合物を、射出成形機（東洋機械金属社製の商品名：Ｓｉ−５０）を用いて、シリンダー温度３１０℃、金型温度１５０℃で通常の方法により成形して、縦８０ｍｍ×横５０ｍｍ×厚さ１ｍｍのレーザー光透過吸収性成形部材１・２を２枚作製した。
【０１９９】
(２８−ｂ)レーザー溶着体の製造
次に、レーザー光透過吸収性成形部材１・２同士を、図１のように当接させて重ね合わせ、一方のレーザー光透過吸収性成形部材１の上方から、出力３０Ｗのダイオード・レーザー［波長：９４０ｎｍ  連続的］（ファインデバイス社製）によるレーザービーム４を、走査速度０．３ｍｍ／ｓｅｃで、２０ｍｍ走査させて、照射すると、一体化したレーザー溶着体が得られた。
【０２００】
下記に示す評価に従い、レーザー光透過吸収性成形部材の吸光度並び吸光係数、レーザー溶着の結果を表５に示す。
【０２０１】
（実施例２９）
(２９−ａ)レーザー光透過吸収性成形部材１・２の作製
ポリフェニレンサルファイド樹脂（ポリプラスチックス社製の商品名：ＦＯＲＴＲＯＮ（登録商標）０２２０Ａ９）４９９．５ｇと、ニグロシン（オリヱント化学工業社製の商品名：ＮＵＢＩＡＮ（登録商標）ＢＬＡＣＫ  ＰＡ９８０３）０．５ｇとを、ステンレス製タンブラーに入れ、１時間攪拌混合した。得られた混合物を、射出成形機（東洋機械金属社製の商品名：Ｓｉ−５０）を用いて、シリンダー温度３１０℃、金型温度１５０℃で通常の方法により成形して、縦８０ｍｍ×横５０ｍｍ×厚さ１ｍｍのレーザー光透過吸収性成形部材１・２を２枚作製した。
【０２０２】
(２９−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射すると、一体化したレーザー溶着体が得られた。
【０２０３】
下記に示す評価に従い、レーザー光透過吸収性成形部材の吸光度並び吸光係数、レーザー溶着の結果を表５に示す。
【０２０４】
（実施例３０）
(３０−ａ)レーザー光透過吸収性成形部材１・２の作製
ポリフェニレンサルファイド樹脂（ポリプラスチックス社製の商品名：ＦＯＲＴＲＯＮ（登録商標）０２２０Ａ９）４９９．７５ｇと、ニグロシン（オリヱント化学工業社製の商品名：ＮＵＢＩＡＮ（登録商標）ＢＬＡＣＫ  ＰＡ９８０３）０．２５ｇとを、ステンレス製タンブラーに入れ、１時間攪拌混合した。得られた混合物を、射出成形機（東洋機械金属社製の商品名：Ｓｉ−５０）を用いて、シリンダー温度３１０℃、金型温度１５０℃で通常の方法により成形して、縦８０ｍｍ×横５０ｍｍ×厚さ１ｍｍのレーザー光透過吸収性成形部材１・２を２枚作製した。
【０２０５】
(３０−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射すると、一体化したレーザー溶着体が得られた。
【０２０６】
下記に示す評価に従い、レーザー光透過吸収性成形部材の吸光度並び吸光係数、レーザー溶着の結果を表５に示す。
【０２０７】
（比較例９）
(９−Ａ)レーザー光透過吸収性成形部材の作製
ポリフェニレンサルファイド樹脂（ポリプラスチックス社製の商品名：ＦＯＲＴＲＯＮ（登録商標）０２２０Ａ９）４９９ｇと、ニグロシン（オリヱント化学工業社製の商品名：ＮＵＢＩＡＮ（登録商標）ＢＬＡＣＫ  ＰＡ９８０３）１ｇとを、ステンレス製タンブラーに入れ、１時間攪拌混合した。得られた混合物を、射出成形機（東洋機械金属社製の商品名：Ｓｉ−５０）を用いて、シリンダー温度３１０℃、金型温度１５０℃で通常の方法により成形して、縦８０ｍｍ×横５０ｍｍ×厚さ２ｍｍのレーザー光透過吸収性成形部材１・２を２枚作製した。
【０２０８】
(９−Ｂ)レーザー溶着体の製造
次に、レーザー光透過吸収性成形部材１・２同士を、当接させて重ね合わせ、一方のレーザー光透過吸収性成形部材１の上方から、出力３０Ｗのダイオード・レーザー［波長：９４０ｎｍ  連続的］（ファインデバイス社製）によるレーザービーム４を、走査速度１．０ｍｍ／ｓｅｃで、２０ｍｍ走査させて、照射したが、レーザー溶着体は得られなかった。
【０２０９】
下記に示す評価に従い、レーザー光透過吸収性成形部材の吸光度並び吸光係数、レーザー溶着の結果を表５に示す。
【０２１０】
ポリプロピレン樹脂を用い、レーザー光透過吸収性成形部材を試作し、次いで図１に示すように重ね合わせた状態でレーザー溶着させ、本発明を適用するレーザー溶着体を試作した例を実施例３１〜３２に示す。
【０２１１】
（実施例３１）
(３１−ａ)レーザー光透過吸収性成形部材１・２の作製
ポリプロピレン樹脂（日本ポリプロ社製の商品名：ＮＯＶＡＴＥＣ（登録商標）ＭＡ０４Ａ）４９９．９５ｇと、ナフタロシアニン（山本化成社製の商品名  ＹＫＲ−５０１０）０．０５ｇとを、ステンレス製タンブラーに入れ、１時間攪拌混合した。得られた混合物を、射出成形機（東洋機械金属社製の商品名：Ｓｉ−５０）を用いて、シリンダー温度２００℃、金型温度４０℃で通常の方法により成形して、縦８０ｍｍ×横５０ｍｍ×厚さ２ｍｍのレーザー光透過吸収性成形部材１・２を２枚作製した。
【０２１２】
(３１−ｂ)レーザー溶着体の製造
次に、レーザー光透過吸収性成形部材１・２同士を、図１のように当接させて重ね合わせ、一方のレーザー光透過吸収性成形部材１の上方から、出力３０Ｗのダイオード・レーザー［波長：９４０ｎｍ  連続的］（ファインデバイス社製）によるレーザービーム４を、走査速度１．５ｍｍ／ｓｅｃで、２０ｍｍ走査させて、照射すると、一体化したレーザー溶着体が得られた。
【０２１３】
下記に示す評価に従い、レーザー光透過吸収性成形部材の吸光度並び吸光係数、レーザー溶着の結果を表５に示す。
【０２１４】
（実施例３２）
(３２−ａ)レーザー光透過吸収性成形部材１・２の作製
ポリプロピレン樹脂（日本ポリプロ社製の商品名：ＮＯＶＡＴＥＣ（登録商標）ＢＣ０５Ｂ）４９８．０ｇと、ニグロシン（オリヱント化学工業社製の商品名：ＮＵＢＩＡＮ（登録商標）  ＢＬＡＣＫ  ＰＡ９８０１）２．０ｇとを、ステンレス製タンブラーに入れ、１時間攪拌混合した。得られた混合物を、射出成形機（東洋機械金属社製の商品名：Ｓｉ−５０）を用いて、シリンダー温度２００℃、金型温度４０℃で通常の方法により成形して、縦８０ｍｍ×横５０ｍｍ×厚さ１ｍｍのレーザー光透過吸収性成形部材１・２を２枚作製した。
【０２１５】
(３２−ｂ)レーザー溶着体の製造
次に、レーザー光透過吸収性成形部材１・２同士を、図１のように当接させて重ね合わせ、一方のレーザー光透過吸収性成形部材１の上方から、出力１０Ｗのダイオード・レーザー［波長：９４０ｎｍ  連続的］（ファインデバイス社製）によるレーザービーム４を、走査速度２．０ｍｍ／ｓｅｃで、２０ｍｍ走査させて、照射すると、一体化したレーザー溶着体が得られた。
【０２１６】
下記に示す評価に従い、レーザー光透過吸収性成形部材の吸光度並び吸光係数、レーザー溶着の結果を表５に示す。
【０２１７】
（物性評価）
実施例、比較例で得た成形部材、及びそれのレーザー溶着体について、下記方法により物性評価を行った。
【０２１８】
(１)吸光度及び吸収係数（εｊ）の算出
吸収係数の算出方法は、以下の通りである。分光光度計（日本分光社製の商品名：Ｖ−５７０）を用いて、レーザー光透過吸収性成形部材１・２について、
９４０ｎｍでのＬａｍｂｅｒｔ−Ｂｅｅｒの法則（１）
【数１】
2008105430.tif 000003
【０２１９】
（式（１）中、（Ｉ０）：入射光の強さ、（ＩＴ）：透過光の強さ、（ＩＲ）：反射光の強さ）により、吸光度ａ１を求めた。
また、
【数２】
2008105430.tif 000004
【０２２０】
であるから、レーザー光透過吸収性成形部材１・２についてその式から検量線を作成し、この検量線の傾きである吸収係数εｊ１より、吸収係数εｊ１（１／ｃｍ）を求めた。なお、ニグロシン以外の着色剤の場合も同様である。また吸光度ａ２、εｊ２も同様である。
【０２２１】
(２)引張強度試験
前記実施例、比較例で得られたレーザー溶着体に対し、ＪＩＳ  Ｋ７１１３−１９９５に準じ、引張試験機（島津製作所社製の商品名：ＡＧ−５０ｋＮＥ）にて、溶着体の長手方向（溶着部を引離す方向）に試験速度１０ｍｍ／ｍｉｎで引張試験を行って、引張溶着強度を測定した。
【０２２２】
(３)外観の目視観察
前記実施例、比較例で得られたレーザー溶着体の溶着部外観について目視判定を行った。
【０２２３】
上記実施例、比較例で得たレーザー溶着体の物性評価の結果を、表１〜表５に纏めて示す。
【０２２４】
【表１】
2008105430.tif 000005
【０２２５】
【表２】
2008105430.tif 000006
【０２２６】
【表３】
2008105430.tif 000007
【０２２７】
【表４】
2008105430.tif 000008
【０２２８】
【表５】
2008105430.tif 000009
【０２２９】
表１〜５から明らかなとおり、本発明のレーザー溶着体は、レーザー光透過吸収性成形部材同士が、しっかりと溶着されており、大きな引張強度と、良好なレーザー溶着外観性とを有していた。
【０２３０】
本発明のレーザー溶着体は、自動車部品、例えば内装のインストルメントパネル、エンジンルーム内におけるレゾネター（消音器）、医療器具例えば輸液等の内容物を注入して点滴等で使用する医療用チューブ、食料包材例えば流動食や飲料組成物を含有するスパウトパウチ、ペットボトルのラベル、家電製品部品例えばハウジング等に用いられる。
【図面の簡単な説明】
【０２３１】
【図１】図１は、本発明を適用するレーザー溶着体を、複数重ね合わせたレーザー光透過吸収性成形部材のレーザー溶着により製造する実施の一例を示す図である。
【図２】図２は、本発明を適用するレーザー溶着体を、複数重ね合わせたレーザー光透過吸収性成形部材のレーザー溶着により製造する別な実施の一例を示す図である。
【図３】図３は、本発明を適用するレーザー溶着体を、単一で湾曲させたレーザー光透過吸収性成形部材のレーザー溶着により製造する実施の一例を示す図である。
【図４】図４は、本発明を適用するレーザー溶着体を、単一で屈曲させたレーザー光透過吸収性成形部材のレーザー溶着により製造する実施の一例を示す図である。
【図５】図５は、本発明を適用外のレーザー溶着体を、レーザー光透過性成形部材とレーザー光吸収性成形部材とのレーザー溶着により製造する例を示す図である。
【符号の説明】
【０２３２】
１，２はレーザー光透過吸収性成形部材、４，１４はレーザー光、５，１５は溶着部位、１１はレーザー光透過性を示す部材、１３はレーザー光吸収性を示す部材である。
【図１】
2008105430.tif 000010
【図２】
2008105430.tif 000011
【図３】
2008105430.tif 000012
【図４】
2008105430.tif 000013
【図５】
2008105430.tif 000014